(57)【要約】  繊維素材全般について、後染めを行っても繊維が傷みにくく、かつ、染色後の染色性、撥水性、撥油性、耐洗濯性が高い後染め用繊維素材を提供する。  水酸基、アミノ基、アミド基、カルボキシル基、及びウレタン基のうちの少なくとも１種の官能基を有する繊維素材に、その官能基と結合する官能基を有し染色性を向上させる合成樹脂を含む樹脂溶液を含ませて、合成樹脂の分子と繊維素材の分子を結合させる。【特許請求の範囲】
【請求項１】
水酸基、アミノ基、アミド基、カルボキシル基、及びウレタン基のうち少なくとも１種の官能基を有する繊維素材に、その繊維素材の前記官能基と結合する官能基を有し前記繊維素材の染色性を向上させる合成樹脂を主成分とする樹脂溶液を含ませて、前記合成樹脂の分子を前記繊維素材の分子と結合させた、後染め用繊維素材。
【請求項２】
形状が、綿、スライバー、フィラメント糸、紡績糸、縫製糸、又はこれらからなる、織物、編み物、若しくは不織布、又はこれらからなる縫製品である、請求項１に記載の後染め用繊維素材。
【請求項３】
上記繊維素材が、紙繊維、竹繊維、綿、麻、レーヨン、有機溶剤紡糸法により得られるセルロース繊維、銅アンモニアレーヨン、シルク、ウール、ポリエステル、脂肪族ポリアミド系繊維、芳香族ポリアミド系繊維、ポリウレタン、ジアセテート、トリアセテート、又はこれらを複数用いた複合繊維からなる、請求項１又は２に記載の後染め用繊維素材。
【請求項４】
上記合成樹脂が、パーフルオロアルキル基を有するアクリレート単位と親水性ビニルモノマー単位とからなる共重合樹脂を含む、請求項１乃至３のいずれかに記載の後染め用繊維素材。
【請求項５】
上記合成樹脂が、パーフルオロアルキル基を有するアクリレート樹脂、ポリエステル樹脂、シリコン樹脂、ウレタン樹脂の少なくとも１種を含む、請求項４に記載の後染め用繊維素材。
【請求項６】
上記樹脂溶液が、上記繊維素材の官能基と上記合成樹脂の官能基とを架橋する架橋剤を含む、請求項１乃至５のいずれかに記載の後染め用繊維素材。
【請求項７】
上記架橋剤が、複数のイソシアネート基又はウレタン基を有するイソシアネート系化合物である、請求項６に記載の後染め用繊維素材。
【請求項８】
上記樹脂溶液を、サイジング機、チーズ加工機、カセ加工機、拡布加工機、ウインス機、液流加工機、ロープ加工機、スラッシャー加工機、及びコーティング機のうちの少なくとも一つを用いて付与させた後、５０℃以上２００℃以下で乾燥処理を行う、請求項１乃至７のいずれかに記載の後染め用繊維素材。
【請求項９】
ＪＩＳ  Ｌ  １０９２に記載の撥水性試験による結果が撥水性２級以上５級以下、ＡＡＴＣＣ１１８−２００２に記載の撥油性試験の結果が撥油性２級以上７級以下、又はそれらの両方の条件を満たす、請求項１乃至８のいずれかに記載の後染め用繊維素材。
【請求項１０】
後染めに用いる染料として、反応性染料、直接性染料、酸性染料、分散染料、及び建染め染料のいずれも使用可能であり、染色にあたって液流染色機、ウインス染色機、チーズ加工機、カセ加工機、ドラム染色機、ジッカー染色機、パッドバッチ染色機、ロープ加工機、スラッシャー加工機のいずれも使用可能である、請求項１乃至９のいずれかに記載の後染め用繊維素材。
【請求項１１】
後染め後を行った後の染色後繊維素材が、ＪＩＳ  Ｌ  １０９２に記載の撥水性試験による結果が撥水性１級以上５級以下、ＡＡＴＣＣ１１８−２００２に記載の撥油性試験の結果が撥油性２級以上７級以下、又はそれらの両方の条件を満たす、請求項１乃至１０のいずれかに記載の後染め用繊維素材。
【請求項１２】
後染め後を行った後の染色後繊維素材についてＪＩＳ  Ｌ  ０２１７  １０３に記載の３０回の洗濯を行った後の洗濯後繊維素材が、ＪＩＳ  Ｌ  １０９２に記載の撥水性試験による結果が撥水性１級以上５級以下、ＡＡＴＣＣ１１８−２００２に記載の撥油性試験の結果が撥油性２級以上７級以下、又はそれらの両方の条件を満たす、請求項１乃至１１のいずれかに記載の後染め用繊維素材。
【請求項１３】
水酸基、アミノ基、アミド基、カルボキシル基、又はウレタン基の少なくともいずれかを含有する繊維素材に対して、その繊維素材の前記官能基と反応して前記繊維素材の染色性を向上させる合成樹脂を主成分とする樹脂溶液を含ませる処理加工を行うことで、前記処理加工後の繊維素材を染色した染色後繊維素材がＪＩＳ  Ｌ  ０２１７  １０３に記載の３０回の洗濯を行った後における、ＪＩＳ  Ｌ  １０９２に記載の撥水性試験による結果が撥水性１級以上５級以下、ＡＡＴＣＣ１１８−２００２に記載の撥油性試験の結果が撥油性２級以上７級以下、又はそれらの両方の条件を満たす、後染め用繊維素材を得る、後染め用繊維素材の製造方法。
【発明の詳細な説明】
【技術分野】
【０００１】
この発明は、後染めを行った際の染色性を向上させた繊維素材に関する。
【背景技術】
【０００２】
従来の繊維製品で用いられている、撥水機能加工、撥油機能加工、柔軟加工、汚れ防止加工、抗ピリング加工等の耐久性の高い加工は、糸、編物、織物、不織布などを染色した後、樹脂加工を施されて、その後縫製することで、衣服、鞄、帽子、スポーツ衣料として製品化されている。また、糸においても、染色後に、編物や織物に加工された後で樹脂加工されて製品化されている。【０００３】
このような工程を経て繊維素材を製造する方法は、品質の安定した製品を大量に製造する点では優れている。しかし現在のように、消費者の好みが急速に変化する時代では、製品納期の短期化が最も重要であり、製造者側が色、サイズ、素材、パターンなどの消費者ニーズを掴んでから、糸の製造、織物の製造、染色加工、樹脂加工及び縫製を行うという従来の製造方法によって製造していたのでは、時間がかかりすぎ、消費者の望んでいる商品をタイムリーに市場に供給することは不可能となっている。【０００４】
特に流行商品は、店頭に置ける販売期間が短く、消費者の指向を店頭で情報として入手しても、既に色、サイズ、パターンが決定された縫製品を在庫すると、消費者の嗜好にそぐわない物は不良在庫となってしまう。一方で、ニーズを受けて販売期間中に企画の変更を行おうとしても間に合わず、ビジネスチャンスを逃してしまうこととなる。【０００５】
このため、製品完成後に染色を行う製品染めを行うことで短納期に対応することが行われているが、特に綿、麻などの植物性繊維やレーヨンなどの再生繊維では、色管理が安定せず、スレアタリやシワが発生したり、染色ムラが起きやすかったりし、また、染色後に耐久性のある撥水加工や撥油加工などを行うことはほとんどできず、行える撥水加工は、染色後の撥水スプレーの塗布程度に限られてしまい、高級な商品にはなりえなかった。また、合成繊維や半合成繊維では、通常の染色や製品染めの後で撥水加工、撥油加工を行うと、摩擦堅牢度が低下し、特にポリエステルのマイクロファイバー素材ではその傾向が著しかった。【０００６】
これに対して、布帛にした染色していない繊維素材に加工を施し、後染めによって必要な色やデザインの布帛を得ることができる後染め用布帛が特許文献１に記載されている。これは、合成繊維、半合成繊維、再生繊維、天然繊維等からなる繊維製品を予め織物、編物、不織布等の形にしておき、その表面にラミネート法などにより合成樹脂膜を形成して、後染めの染色性を向上させたものである。【０００７】
【特許文献１】特開２００２−１０５８６５号公報
【発明の開示】
【発明が解決しようとする課題】
【０００８】
しかしながら、特許文献１の方法では、合成樹脂膜を形成させるため、加工を行う対象が布帛に限られていた。また、合成樹脂膜を貼り合わせるために接着剤を用いる必要があり、得られる繊維製品の撥水性、耐洗濯性等は不十分になってしまうという問題があった。【０００９】
また、染色前に予め撥水剤を使用して撥水加工をしておいたとしても、染色性が低下するだけでなく、染色工程中に撥水剤が脱落してしまい、染色後の繊維素材はほとんど撥水性を有しないものとなってしまった。このため、従来は撥水加工後の後染めは事実上不可能であると考えられていた。逆に、染色後に撥水加工を行う場合には、耐久性を出すためにベーキングを行う必要があるが、この熱によって堅牢度が低下してしまうという問題があった。【００１０】
さらに、後染めではなく通常の染色を行う場合でも、染色加工時には繊維が傷む場合が多かった。例えば、編み立て用糸は毛羽アレが発生することがあり、また、縫製後の洗濯機洗いによって表面が白化されやすかった。植物性繊維と動物性繊維との複合素材では、染色加工前に必要となる準備加工ではアルカリを使用するが、動物性繊維が受ける損傷が激しいために十分な前処理が出来ないという問題があり、染色加工そのものでも、動物性繊維を損傷させることなく濃色に染色することは困難であった。また、複合繊維であるために、用いる染料は両方の素材に対して効果のあるものでなければならず、結果として染色処理時間が長くなり、繊維素材の損傷をさらに大きくしていた。レーヨンなどの再生繊維でも、染色加工中のスレアタリや強度低下が著しく、また染色後の洗濯試験での損傷が激しいために耐久性のある商品とはなりえなかった。【００１１】
さらにまた、紡績糸のサイジング加工では、織りの際に縦糸が損傷しないように澱粉、ＰＶＡ、アクリル糊剤を縦糸に塗布するが、その紡績糸を用いて織り上がった生地には、大量の糊剤が付着されているために、染色加工場において、大きな精練糊抜き機を用いて除去する必要があり、大きな設備投資、エネルギー使用、排水処理等の負担が大きなものとなっていた。【００１２】
そして、染色後に樹脂加工する従来の方法で得られた製品でも、洗濯処理において、風合いの劣化、表面の白化現象、ピリングの発生、強度の低下等が起こることが知られていた。このため、洗濯の条件よりもさらに厳しい条件となる染色加工を、撥水性、撥油性、柔軟性を向上させる樹脂加工を行った後に行った場合には、それらの機能を維持させることは難しいと考えられていた。【００１３】
そこでこの発明は、布帛に限らず繊維素材全般に適用することができ、後染めの染色加工を行っても繊維が傷みにくく、かつ、染色後の染色性が高く、さらに必要に応じて、撥水性、撥油性、耐洗濯性が高い後染め用繊維素材を提供することを目的とする。
【課題を解決するための手段】
【００１４】
この発明は、水酸基、アミノ基、アミド基、カルボキシル基、及びウレタン基のうち少なくとも１種の官能基を有する繊維素材に、その繊維素材の前記官能基と結合する官能基を有し、前記繊維素材の染色性を向上させる合成樹脂を主成分とする樹脂溶液を含ませて、前記合成樹脂の分子を繊維素材の分子と結合させることで、上記の課題を解決したのである。すなわち、繊維素材の官能基に分子として合成樹脂を結合させることにより、合成樹脂があることで染色性を向上させるだけでなく、撥水性や撥油性などを発揮するその合成樹脂が、その後の染色加工などにおいて繊維素材から剥がれにくいようにしたのである。【００１５】
この発明により合成樹脂と結合させる繊維素材の形状は特に限定されるものではなく、具体的には綿、スライバー、フィラメント糸、紡績糸、縫製糸、又はこれらからなる、織物、編み物、若しくは不織布、又はこれらからなる縫製品などに用いることができる。また、上記の官能基を有する繊維素材としては、例えば、紙繊維、竹繊維、綿、麻、レーヨン、有機溶剤紡糸法により得られるセルロース繊維、銅アンモニアレーヨン、シルク、ウール、ポリエステル、脂肪族ポリアミド系繊維、アラミド繊維などの芳香族ポリアミド系繊維、ポリウレタン、ジアセテート、トリアセテート、又はこれらを複数用いた複合繊維が挙げられる。【００１６】
上記合成樹脂の分子と繊維素材の分子とを結合させる方法としては、それぞれの分子の官能基を結合する架橋剤を上記樹脂溶液に含ませ、この架橋剤によりそれぞれの分子を結合させる方法が挙げられる。このような架橋剤としては、複数のイソシアネート基を有するイソシアネート系化合物を用いることができる。【００１７】
また、特に上記合成樹脂が、パーフルオロアルキル基を有するアクリレート単位と親水性ビニルモノマー単位とからなる共重合樹脂を含むものであると、親水性である部分と疎水性である部分との両方を有するために、空気中ではパーフルオロアルキル基が撥水性・撥油性を発揮して汚れを弾き、水中ではビニル基の親水性末端が表面に出ることで親水性を発揮して汚れを落とす効果を発揮する。また、親水性基があるために、特に染色性や吸湿性を向上させることができる。【００１８】
さらに、上記合成樹脂が上記の共重合樹脂に加えて、親水性基を持たないパーフルオロアルキルアクリレート樹脂、ポリエステル樹脂、シリコン樹脂、ウレタン樹脂などを加えると、それぞれ追加した樹脂に合わせた効果を付与することができる。パーフルオロアルキルアクリレート樹脂であれば撥水性が向上し、シリコン樹脂であれば強度と浴中における柔軟性が向上する。ポリエステル樹脂やウレタン樹脂を含めた場合は、それぞれの樹脂に特徴的な風合いを持った繊維素材とすることができる。【００１９】
上記の合成樹脂と結合させた後染め用繊維素材は、ＡＡＴＣＣ１１８−２００２に記載の撥油性試験による撥油性の結果が、少なくとも２級とすることができ、最大で７級まで向上させることが出来る。また、ＪＩＳ  Ｌ  １０９２に記載の撥水性試験による撥水性の結果を、少なくとも２級とすることができ、最大で５級まで向上させることができる。
【発明の効果】
【００２０】
この発明にかかる後染め用繊維素材により、布帛に限らず繊維製品全般について、後染めを可能とすることができる。また、反応する官能基がある繊維であればよいので、多くの繊維素材を後染め可能とすることができ、後染め加工中又は後染め後に生じやすかったスレアタリやシワ、素材の損傷の発生を抑えることができる。これにより、繊維素材からなる製品を製造、出荷するにあたって、縫製拠点に隣接する染色工程で簡易に染色可能となり、市場の動向に合わせて短期間で染色して製品を出荷することができるようになり、販売機会のロスを削減し、売れ残り商品が生じることを抑制できる。【００２１】
後染め可能とした繊維素材は、染色性を高めている合成樹脂が繊維素材と分子により結合しているため、耐洗濯性、撥水性や撥油性が高く、表面張力が小さい繊維素材となる。このため、従来は製品染め後に行っていた撥水剤のスプレー塗布などが不要となるため、染色を容易に行うことができる。また、油汚れにも強い繊維素材となる。また、染色性を高めている合成樹脂によって、吸湿性も優れた繊維素材となる。この吸湿性は、撥水性と両立させることもできる。さらに、合成樹脂と結合しているために、繊維素材自体の耐久性が高くなり、従来の繊維素材に比べて染色時に繊維素材が傷みにくくなる。これにより紡績糸の場合には、織り後に糊抜きの負担が大きいサイジング加工を行って糸を保護する必要がなくなる。
【発明を実施するための最良の形態】
【００２２】
以下、この発明について詳細に説明する。この発明は、水酸基、アミノ基、アミド基、カルボキシル基、及びウレタン基のうち少なくとも１種の官能基を有する繊維素材に、その繊維素材の前記官能基と結合して前記繊維素材の染色性を向上させる合成樹脂を主成分とする樹脂溶液を含ませて、前記合成樹脂の分子を繊維素材の分子と結合させた、後染め用繊維素材である。なお、ここで染色性を向上させるとは、同等の条件でより濃い染色濃度の製品が得られるようにすることをいい、その染色濃度はたとえば、光の吸収係数Ｋと散乱係数Ｓとの比であるＫ／Ｓ値で表される。【００２３】
この発明で後染め可能とする繊維素材は、形状を特に限定されるものではなく、綿、スライバー、フィラメント糸、紡績糸、縫製糸などの原料や糸、これらからなる織物、編み物、若しくは不織布などの布帛、さらに、これらの布帛と糸とからなる縫製品のいずれの状態に対しても、後染め可能とすることができる。【００２４】
上記の繊維素材としては、例えば、紙繊維、竹繊維、綿、麻などの植物性繊維、レーヨン、有機溶剤紡糸法により得られるセルロース繊維、銅アンモニアレーヨンなどの再生繊維、シルク、ウールなどの動物性繊維、ポリエステル、ポリウレタン、脂肪族ポリアミド系繊維（６−ナイロン、６，６−ナイロンを含む。）、芳香族ポリアミド系繊維などの合成繊維、ジアセテート、トリアセテートなどの半合成繊維が挙げられる。なお、有機溶剤紡糸法により得られるセルロース繊維としては、具体的にはテンセル、リヨセル（いずれも登録商標。）が挙げられ、銅アンモニアレーヨンとしては、ベンベルグ、キュプラ（いずれも登録商標。）が挙げられる。【００２５】
これらの繊維素材のうち、植物性繊維や再生繊維、ジアセテートは水酸基を有し、また、ポリエステルも末端に水酸基を有している。ポリアミド系繊維、動物性繊維はアミノ基、カルボキシル基、アミド基を有している。また、ポリエステルの末端にはカルボキシル基があり、ナイロンはアミド基を有している。さらに、ポリウレタン繊維は末端にウレタン基を有している。またトリアセテートは、理論上は水酸基が全てアセチル基に変わっているが、実際には一部の水酸基が残っており、その水酸基が反応する。【００２６】
これらの中でも特にポリエステル繊維は、従来の方法では、染色性だけでなく、透湿性や撥水性を持たせることが困難であったが、この発明にかかる方法で、染色性を向上させる合成樹脂を結合させることで透湿性を容易に持たせることができ、その他の合成樹脂を結合させることで撥水性を付与することも容易にできる。【００２７】
これらの繊維素材に上記合成樹脂を結合させる前には、精練、漂白、糊抜きなどを行っておくと、上記合成樹脂が結合させやすく、品質が安定するため好ましい。【００２８】
具体的には、精練では繊維素材に付着している夾雑物を除去して、上記合成樹脂が結合しやすくなるようにすることができる。綿には天然ワックスやペクチンなどの天然の夾雑物が含まれており、これらは高濃度アルカリや、洗剤にて高温処理することにより除去することができる。綿／ウールなど、セルロース系と動物性繊維の混紡、交織の場合、アルカリを使用すると動物性繊維が溶解してしまうので、酸性溶液で精練を行う。なお、合成繊維では夾雑物が無いが、工程中に使用される油剤が付着しているため、高温下で洗剤を用いて除去する。【００２９】
漂白は綿素材を中心に行われる。塩素法と過酸化水素法があり、環境的観点から過酸化水素法を用いると好ましい。この方法は過酸化水素とアルカリとを併用して処理を行うが、ウールなど動物性繊維を含んだ繊維素材の場合は、繊維が溶けるためアルカリの使用量を出来るだけ下げて漂白を行う。【００３０】
糊抜きは、綿糸や綿複合紡績糸（レーヨン、有機溶剤紡糸法により得られるセルロース繊維、麻、も含む。）を織物にする際に経糸が傷むのを防止するために糊剤を付与するサイジング加工を行うが、この糊剤を取り除くことをいう。綿１００％の場合は、高濃度のアルカリと酸化糊抜き剤を併用し、高温で長時間処理を行う。レーヨンや有機溶剤紡糸法により得られるセルロース繊維では、高濃度のアルカリを用いて長時間処理するとスキン層が傷みやすいため、アルカリを併用する酸化糊抜き方式ではなく、酵素を用いて糊剤を除去する。綿／ウールなどの場合も、レーヨンなどと同様にアルカリ剤を使用せずに酵素法により糊剤を除去する。なお、ポリエステルなどの合成繊維ではサイジングを行わないため、糊抜きは不要である。また、編物については、サイジングを行わないため糊抜きは不要である。【００３１】
これらの繊維素材の官能基に結合させる上記の合成樹脂としては、パーフルオロアルキル基を有するアクリレート単位と親水性ビニルモノマー単位とからなる共重合樹脂を含むことが好ましい。このうち、親水性ビニルモノマー単位があることにより、染料との親和性が高くなることで、染色性が向上する。このような共重合樹脂としては、それらの単位となるモノマーを単純に混合して共重合させたものでもよいし、それぞれのモノマーを重合させた後で結合させたブロック共重合体であってもよい。【００３２】
パーフルオロアルキル基を有するアクリレート単位は、アクリル酸単位にパーフルオロアルキル基が結合した構造のエステル単位でもよいが、パーフルオロアルキル基とアクリル基との間に、ポリアルキレンエーテル鎖を有する、下記化学式（１）のような構造のエステル単位であると、撥水性等の得られる効果がより優れたものとなる。【００３３】
【化１】
2008041570.tif 000002
【００３４】
また、親水性ビニルモノマー単位の例としては、例えばビニルアルコール単位や、アクリル酸エステル単位でエステル部分に親水性基を有するものなどが挙げられる。なお、ビニルアルコール単位を用いる場合には、例えば酢酸ビニルを用いて共重合させた後で、その酢酸ビニル単位を加水分解してビニルアルコール単位とする。【００３５】
上記の共重合樹脂を上記合成樹脂として含み、上記繊維素材と結合させることによって、パーフルオロアルキル基を有するアクリレート単位が疎水性であるために、上記合成樹脂を結合させた繊維素材の撥水性、撥油性を向上させることができる。またそれとともに、親水性ビニルモノマー単位が存在することによって、撥水性を発揮するにも関わらず、染料との親和性がよくなることで染色性を向上させたり、洗剤を吸収しやすくなるために水中で汚れを落としやすくしたり、吸湿性吸水性を向上させる効果が得られる。なお、この共重合樹脂のそれぞれの構成単位の比率にもよるが、この共重合樹脂により得られる撥水性は高いものではなく、この共重合樹脂だけではＪＩＳ  Ｌ  １０９２に記載の撥水性試験で１級程度となる。より撥水性を高めて汚れを弾く効果等、その他の効果を得るためには、さらに別の合成樹脂を併用する必要がある。【００３６】
また、上記の合成樹脂として上記共重合樹脂と併用可能な樹脂は、例えば、シリコン樹脂、ウレタン樹脂、ポリエステル樹脂、パーフルオロアルキルアクリレート樹脂が挙げられ、これらを単独で用いてもよいし、複数の樹脂を併用しても良い。【００３７】
この中でも特に、上記の合成樹脂としてシリコン樹脂を含むと、シリコン樹脂が架橋剤により繊維素材に分子結合することで、耐久柔軟効果が発揮されるので好ましい。特に、綿、有機溶剤紡糸法により得られるセルロース繊維などは、濡れると非常に風合いが剛直になるが、シリコンの柔軟効果により、濡れた場合でも繊維を非常に柔軟にする。この効果が、染色中や洗濯中に本来ならば硬くなる綿素材をより柔軟にして、繊維素材の強度低下、スレアタリを発生しにくくなる。このようなシリコン樹脂としては、アミノシリコン、エポキシシリコン、ジメチルシリコン等が挙げられる。【００３８】
また、上記合成樹脂がパーフルオロアルキル基を有するアクリレート樹脂を含むと、繊維素材に結合させて得られる後染め用繊維素材の撥水性が向上する効果が高い。このアクリレート樹脂も、パーフルオロアルキル基とアクリル基との間に、ポリアルキレンエーテル鎖を有するものであると、得られる撥水性効果がより優れたものとなる。ただし、上記アクリレート樹脂を有して撥水性を発揮させても、上記共重合樹脂と併用することで、得られる後染め用繊維素材の吸湿性や吸水性を維持することができる。【００３９】
さらに、上記合成樹脂がウレタン樹脂やポリエステル樹脂を含むと、繊維素材に結合させて得られる後染め用繊維素材の風合いや触感を調整することができる。また、上記合成樹脂が吸水性ポリエステル樹脂を含み、撥水性の向上効果のある樹脂の含有量が無視できる程度であると、得られる後染め用繊維素材の吸水性を向上させることが出来る。その際に、上記共重合樹脂と併用すると、吸水性がありかつ撥油性を有する後染め用繊維素材を得ることができる。【００４０】
これらの上記合成樹脂を添加することで、繊維素材が有するピリング、フィビリル、引き裂きに対する弱さなど、様々な問題を解決することが出来る。例えば、合成繊維の短繊維ワタを乾燥状態で摩擦すると静電気や物理的力によってワタ球となってしまうピリングを抑制するためには、上記共重合樹脂や上記シリコン樹脂、ポリエステル樹脂を添加するとよい。上記シリコン樹脂は素材を柔らかくして物理的力を緩和し、上記共重合樹脂は素材の公定水分率を上げて静電気発生を弱め、ポリエステル樹脂は静電気発生を抑制することで、ピリングを抑制する作用を発揮する。【００４１】
また、セルロース繊維が水中で揉まれたり、乾燥状態でも物理的な力によって発生する、非結晶部分が破壊されて微毛化されるフィビリルに対しては、上記シリコン樹脂を添加すると、繊維素材が柔軟化して、非結晶部分の破壊を抑制することができる。【００４２】
さらに、合成繊維に比べて、綿の細番手やレーヨン、麻などのセルロース系繊維が弱い、対引き裂き試験に対しては、上記と同様に上記シリコン樹脂を加えることで、強くすることができる。【００４３】
上記樹脂溶液にこれらの合成樹脂を混合して用いる場合の、それぞれの好ましい濃度は以下の通りである。上記共重合樹脂を含む場合は、上記樹脂溶液中のその有効成分は、素材などにもよるが、１重量％以上であると好ましく、２重量％以上であるとより好ましい。１重量％未満であると、この共重合させた樹脂を加えることによる効果がほとんど望めなくなってしまう。この含有量が多いほど、得られる後染め用繊維素材が高い撥油性を発揮する。後述する撥油性を３級程度とするためには、２重量％程度の上記共重合樹脂を含んでいるとよく、撥油性を５級程度とするには４重量％程度の上記共重合樹脂を含んでいるとよい。一方で、６重量％以下であると好ましい。６重量％を超えてもよいが、製造コストが高いものであるので、使用量は少ないことが好ましい。ただし、上記合成樹脂がシリコン樹脂を含む場合には、シリコン樹脂が上記共重合樹脂による効果を阻害するため、上記共重合樹脂が６重量％程度含まれることが好ましい。また、上記合成樹脂がこの共重合樹脂と吸水性ポリエステル樹脂のみである場合には、撥水性を向上させずに撥油性を向上させつつ、かつ吸水性を向上させることができる。【００４４】
上記合成樹脂がパーフルオロアルキル基を有するアクリレート樹脂を含む場合は、上記樹脂溶液中のその有効成分は、０．２重量％以上であると好ましく、０．８重量％以上であるとより好ましい。０．２重量％未満であると、パーフルオロアルキルアクリレート樹脂を加えることによる効果がほとんど望めなくなってしまう。一方で、４重量％以下であると好ましい。４重量％を超えると、風合いがやや硬くなってしまう。ただし、上記共重合樹脂やシリコン樹脂の量が多い場合は、十分な効果を発揮させるために必要な量が多くなる。この場合は、後述する撥水性を４〜５級とするために、上記アクリレート樹脂を１２％程度含むとよく、撥水性が３級程度でよいのであれば、上記アクリレート樹脂を６重量％程度含むとよい。なお、撥水性１級程度であれば、上記アクリレート樹脂を含まなくても、上記共重合樹脂だけで実現できる。【００４５】
上記合成樹脂がシリコン樹脂を含む場合、その有効成分は０．０２６重量％以上であると好ましく、０．２６重量％以上であるとより好ましい。０．０２６重量％未満であると、シリコン樹脂を加えることによる効果がほとんど望めなくなってしまう。一方で、４重量％以下であると好ましく、２重量％以下であるとより好ましい。シリコン樹脂は撥水性や撥油性を低下させるため、４重量％を超えると、上記共重合樹脂などにより発揮される撥水性や撥油性の低下が補完しきれなくなってしまう。【００４６】
また、これらの合成樹脂を併用する場合、上記樹脂溶液中に含まれる上記合成樹脂の有効成分の合計量は、１５重量％以下が好ましく、１０重量％以下であるとより好ましい。１５重量％を超えると、調合液の安定性が損なわれる可能性があるためである。【００４７】
上記樹脂溶液を上記繊維素材に付与する際に、そのピックアップ率は、１０％以上であると好ましく、４０％以上であるとより好ましい。ピックアップ率とは、乾燥された未加工の生地重量に対して、溶液に浸漬された後の生地との重量差の比であり、下記式（１）で表される値である。
ピックアップ率（％）＝（浸漬後の生地重量−乾燥生地重量）／乾燥生地重量×１００……（１）【００４８】
この値が１０％未満であると、上記樹脂溶液中の上記合成樹脂が、上記繊維素材の中に水を媒体として浸透しにくくなってしまい、その分長い浸透時間が必要になってしまうためである。【００４９】
また、上記樹脂溶液を上記繊維素材に付与する際に、上記繊維素材に対する上記合成樹脂の付与量は、上記共重合樹脂であれば０．６重量％以上であるとよく、パーフルオロアルキル基を有するアクリレート樹脂であれば１．５重量％以上であるとよく、シリコン樹脂であれば０．４重量％以上であるとよい。これらの値以上であれば、十分に合成樹脂を結合させることによる効果を発揮できる。また、後述する架橋剤を含む場合に、架橋剤としてイソシアネートを含む場合には、上記繊維素材に対して０．３重量％以上付与されていると、十分に反応を行うことができる。【００５０】
これらの合成樹脂を上記繊維素材の官能基と結合させる方法としては、例えば、上記合成樹脂の官能基と、上記繊維素材の官能基とを、架橋剤で結合させる方法が挙げられる。この架橋剤は、それぞれの官能基と結合可能な反応基を複数有する化合物である必要があり、例えば、イソシアネート基又はウレタン基を有する、芳香族系ブロックイソシアネートや脂肪族系ブロックイソシアネートなどのイソシアネート系化合物が挙げられる。芳香族系ブロックイソシアネートを用いると、架橋温度が低く反応性が高いため好ましいが、白度が若干変化する場合があり、白度が求められる製品については、反応性がやや劣るものの脂肪族系ブロックイソシアネートを用いると好ましい。なお、イソシアネート基ではなくウレタン基を有するイソシアネート系化合物を架橋剤として用いる場合には、ウレタン基部分を熱解離などでイソシアネート基にした上で架橋反応を起こさせるものである必要がある。【００５１】
このような架橋剤を用いる場合、上記樹脂溶液を上記繊維素材に付与した後、架橋反応を起こさせるための熱処理を行うと好ましい。この熱処理としては、最低限必要な温度は架橋剤の種類により異なるが、１４０℃以上であると一般に架橋剤が反応しやすいため好ましい。一方で２００℃を超えると上記繊維素材が傷んだりするおそれがあるため２００℃以下であることが好ましく、１８０℃以下であるとより好ましい。なお、カルボジイミド、シランカップリング剤を架橋剤として用いると、耐久性が不足してしまう。【００５２】
また、このような架橋剤を含む場合、上記樹脂溶液中の架橋剤の濃度は、その有効成分が、０．０４重量％以上であると好ましい。０．０４重量％未満であると上記繊維素材と上記合成樹脂とを十分に結合できず、染色性等を向上させる効果が不十分になってしまうためである。一方で、４重量％以下であると好ましく、０．５重量％以下であるとより好ましい。４重量％を超えると、かえって染色性が低下してしまい、風合いが悪くなることがある。特に上記のイソシアネート系化合物を用いる場合は、１重量％以下であると好ましい。【００５３】
上記合成樹脂を主成分とし、上記架橋剤等を必要に応じて含む樹脂溶液を上記繊維素材に含ませることで、上記繊維素材の分子と上記合成樹脂の分子とを結合させて、上記繊維素材の染色性を向上させる。なお、主成分とするとは、溶液中の固形分の５０重量％以上を占めることをいう。また、溶液の溶媒は特に限定されるものではなく、水を用いることができる。【００５４】
上記樹脂溶液を上記繊維素材に含ませる方法としては、上記繊維素材の表面だけでなく、内部にまで上記樹脂溶液を染みこませることができる方法を用いると、染色性を高める効果にムラが生じにくくなるため好ましい。【００５５】
具体的に上記繊維素材に上記樹脂溶液を付与させる際に用いる装置や方法は、上記繊維素材の形状により適切なものを選択する。例えば紡績糸やフィラメント糸では、サイジング機、チーズ加工機、ハンク染色機、カセ加工機、ロープ加工機、スラッシャー加工機などを用いることができる。織物、編物、不織布では、布を広げた状態で拡布加工機（テンター加工機）などを用いて、上記樹脂溶液を浸漬法やコーティング法で付与する方法を用いることができる。ロープ状である場合は、ウインス機、液流染色機、ドラム染色機などで上記樹脂溶液を付与することができる。縫製品の場合は、ドラム染色機、ワッシャー型加工機を用いることができる。このような付与は一回で行っても良いし、二回以上連続して付与してもよい。上記繊維素材によっては様々な生地素材が副資材として使用されているため薬品が均一に浸透するのに時間がかかる場合があるが、二回以上の付与を行うと、そのような上記繊維素材にも十分に浸透させることができる。二回以上行う場合は、上記の付与を連続して行っても良いし、一旦乾燥し熱処理を行ってから再付与してもよい。【００５６】
これらの装置により上記樹脂溶液を付与させた後、上記繊維素材を乾燥させて水分を飛ばすとともに架橋剤を反応させ、熱処理を行って架橋剤の反応を強固にして、この発明にかかる後染め用繊維素材を得ることができる。【００５７】
また、上記樹脂溶液を付与させた後で行う乾燥処理の温度は、５０℃以上であると好ましく、１３０℃以上であるとより好ましい。５０℃未満では低温すぎて水の蒸発が遅く、乾燥に時間がかかりすぎてしまうためであり、より高温であるほど乾燥させやすい。一方で、２００℃以下であると好ましい。２００℃を超えると、乾燥の際に上記繊維素材が熱により傷んでしまう可能性があるためである。ただし、これらの最適な温度や、乾燥処理に要する時間は、乾燥機の熱源や熱処理方法の違いにより変化する。また、繊維素材の形状によっても異なり、例えばコーン状の糸、チーズ状の糸、かせ状の糸の場合は、そうでない糸よりも乾燥熱処理時間は長くなる。具体的には、織物や編物の場合、拡布状加工機械を用いて、１６０℃前後で、１分程度の乾燥時間で行うとよく、チーズ状、コーン状の糸の場合は、１４０℃前後で１０〜３０分程度の乾燥時間で行うとよい。【００５８】
さらに、上記の乾燥処理後に熱処理を行う際の温度は、１３０℃以上であると好ましく、一方で、２００℃以下であると好ましく、１８０℃以下であるとより好ましい。また、熱処理の時間は、チーズ状、コーン状の糸である繊維素材であれば１０分以上１時間以下が好ましく、織物、編物などの拡布状の繊維素材であれば、２０秒以上２分以下であると好ましい。【００５９】
このようにして後染め可能としたこの発明にかかる後染め用繊維素材は、結合した上記合成樹脂の分子によって染色性を阻害することなく均一な染色を可能とし、かつ十分な染色濃度を保つことができる。また、合成樹脂が上記繊維素材と一体化しているため、上記繊維素材の物理的な強度低下を抑制するとともに、撥水性や發油性などの効果を発揮する。【００６０】
上記合成樹脂を単に含浸させただけでは、洗濯や染色の際に繊維素材から脱落してしまい、それぞれの上記合成樹脂により発揮される効果が洗濯や脱色の後には発揮されない、又は著しく低減してしまうという問題点があったが、上記合成樹脂が上記繊維素材と結合することにより、上記合成樹脂が洗濯、染色中でも脱落せず、その後も効果を発揮し続けることができる。【００６１】
上記合成樹脂に含まれる上記共重合樹脂が、上記繊維素材と結合することにより、洗濯、染色中後でも、十分な發油性を発揮する。また、上記合成樹脂として上記のパーフルオロアルキル基を有する上記アクリレート樹脂が上記繊維素材と結合することにより、洗濯、染色後も十分な發油性を発揮する。【００６２】
さらに、上記合成樹脂としてシリコン樹脂を用いた場合には、シリコン樹脂により得られる上記繊維素材の風合いを柔らかにする効果が、洗濯、染色中でも脱落せず、水に浸漬した浴中では乾燥状態よりも上記繊維素材を柔らかくすることができる。これにより上記繊維素材の強度低下やスレアタリを防ぐことができる。この効果は特に、上記繊維素材が濡れると非常に硬くなるセルロース素材である場合に好適に発揮される。【００６３】
この発明にかかる後染め用繊維素材は、撥水性、撥油性が高く、また、表面張力をポリエステルよりも小さくすることができるため、単に染色性に優れるだけではなく、透湿性が高かったり、油汚れにも強い繊維素材として用いることができる。【００６４】
具体的には、この発明にかかる後染め用繊維素材は、ＪＩＳ  Ｌ  １０９２に記載の撥水性試験による結果が撥水性２級以上とすることができ、この値を達成する物であると好ましい。１級であると撥水性が不十分であり、十分な撥水性を確保するためには従来行われているように、製品を染めた後で乾燥してから撥水スプレー等により撥水加工を行う必要がある。しかもその場合は撥水性の耐久性がなく、風合いが硬くなり、上記繊維素材がポリエステルなどの合成繊維である場合には摩擦堅牢度が低下するという問題を生じてしまう。なお、等級は最大で５級であり、上記繊維素材がコートである場合以外では４級以上を要求されることは希であるが、５級であってもよい。撥水性が４級又は５級の製品は、使用する薬品の濃度比率を調整することで達成可能である。なお、この発明にかかる後染め用繊維素材は、上記の撥水性を達成しても、染色性に問題を生じない。【００６５】
また、この発明にかかる後染め用繊維素材は、ＡＡＴＣＣ（Ａｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ、アメリカ繊維化学者・色彩技術者協会を示す。）１１８−２００２に記載の撥油性試験の結果が撥油性１級（表面張力３２ｄｙｎｅ／ｃｍ以下に相当する。）以上とすることができ、この値を達成するものであると好ましく、２級以上であるとより好ましく、３級以上であるとより好ましい。１級ですらないと撥油性が不十分であり、１級に相当する人間の汗油に含まれるオレイン酸が付着してしまうためである。３級（２７．３ｄｙｎｅ／ｃｍ以下に相当する。）を満たすと、ｎ−ヘキサデカン程度の油汚れであれば防止できるのでより好ましい。なお、この発明にかかる後染め用繊維素材は、上記の撥油性を達成しても染色性に問題を生じない。なお、等級は最大で８級であるが、シリコン樹脂の表面張力は２４ｄｙｎｅ／ｃｍでフッ素樹脂の表面張力が１０ｄｙｎｅ／ｃｍであるので、これらを併用して使用する場合には、撥油性８級（１９．８ｄｙｎｅ／ｃｍ）を実現することが現実的に難しくなるため、実際には７級以下であるのが現実的である。【００６６】
さらに、この発明にかかる後染め用繊維素材は、一般的な作成手順によれば表面張力を３２ｄｙｎｅ／ｃｍ以下とすることができる。この値は通常のポリエステル繊維よりも小さく、ほとんどの油よりも小さい値であるので、ほとんどの油汚れはこの発明にかかる後染め用繊維素材の内部に浸透することなく、容易に拭き取ることができる。また、この表面張力は小さいほど好ましい。なお、本発明における結合を行っていない通常のポリエステルの表面張力は４５ｄｙｎｅ／ｃｍ、ナイロンは６０ｄｙｎｅ／ｃｍであり、これに対して、水の表面張力は７０ｄｙｎｅ／ｃｍである。【００６７】
さらにまた、この発明にかかる後染め用繊維素材は、ＪＩＳ  Ｌ  １０９９Ａ−１に記載の透湿性試験における結果を、加工を行わない繊維素材より向上させることができる。透湿性は染色性とは直接の関係は無いが、透湿性が良好であると得られる後染め用繊維素材を衣服等に用いた際に、汗などを吸収する有益な効果を発揮する。なお、このような良好な透湿性は、上記の撥水性が高くても成立する。吸湿性の対象となる水蒸気は、撥水性の対象となる液体の水よりも小さなものであり、これらは異なる挙動を示すためである。従来の撥水加工を染色後に行うと、撥水加工されていない生地よりも透湿性は低下するが、この発明では逆に透湿性を向上させることができる。【００６８】
一方、この発明にかかる後染め用繊維素材は、付与する合成樹脂として上記共重合樹脂や吸水性ポリエステル樹脂のみを選択することで、後染め用繊維素材の吸水性を向上することもできる。【００６９】
上記合成樹脂として、パーフルオロアルキル基を有するアクリレート樹脂や上記共重合樹脂が存在すると、上記のように撥油性を向上させる効果が特に高い。また、上記共重合樹脂は、表面張力では上記アクリレート樹脂よりも劣るものの、乾燥状態では親水性であるため油分を弾く効果が高い。さらに、上記共重合樹脂は、染色中や洗濯中などの水中では、親水性であるため洗濯効果を向上させて汚れが落としやすく、また、染色中では染料の吸着性を向上させる効果を有し、吸湿性を高める効果も発揮する。一方、上記アクリレート樹脂は親水基を持たないため、撥水性を向上させる効果が高い。【００７０】
この発明にかかる後染め用繊維素材では、上記の撥水性と撥油性の値の少なくとも一方を容易に達成することができ、特に、上記アクリレート樹脂や、上記共重合樹脂の含有量を調製することで、どちらの値も容易に満たすことが可能である。すなわち、上記アクリレート樹脂により撥水性を向上させるとともに、上記共重合樹脂によって透湿性を高めることができる。これらの合成樹脂を共に繊維素材に結合させることによって、例えば、雨水などを弾くことができる一方で、内部の汗による湿気を外に出すことができる衣服などが実現可能となる。【００７１】
この発明にかかる後染め用繊維素材を染色する際には、上記繊維素材の形状に応じて、それらに適した任意の条件下で処理を行うことができ、特に染色手段を限定されるものではない。具体的には、染料としては分散性染料、酸性染料、反応性染料、直接性染料、建染め染料、塩基性染料など、任意のものを用いることができる。【００７２】
また、染色方法としては、浸染、コールドパッチ染色などの任意の方法を用いることができる。上記繊維素材が紡績糸、フィラメント糸の場合は、カセ加工機、チーズ加工機、ロープ加工機、スラッシャー加工機などを用いるとよく、織物、編物、不織布等の布状の素材は、液流染色機、コールドパッチ染色機などを用いるとよい。また、上記繊維素材がポリエステル以外の編物生地の場合は、ウインスを用いるとよく、織物や不織布の染色ではジッカー染色機やバッチ染色機を用いるとよい。また、縫製後の繊維素材を染色する場合には、ドラム染色機を用いたり、常圧ワッシャー、高圧ワッシャーなどの張力がかかり難い浸染用の染色機を用いたりすると、縫製した製品の形状が傷みにくいため好ましい。【００７３】
この発明にかかる後染め用繊維素材に後染めを行った染色後繊維素材は、後染め後に十分に乾燥させて行った、ＪＩＳ  Ｌ  １０９２に記載の撥水性試験の結果が、１級以上かつ５級以下の状態を染色後も維持できるものであると好ましい。染色後の撥水性が高いということは、その染色中に上記合成樹脂が脱落しておらず、分子間結合によって上記繊維素材と強固に一体となっており、耐久性が高いことを示すためである。このような値を実現できると、染色後にて従来施行されているような、スプレーによる撥水剤付与は要らなくなり、製品として高品質な、パンツ、ジャケット、コート、カーシート、インテリア素材に適することになる。【００７４】
また、上記染色後繊維素材は、ＡＡＴＣＣ１１８−２００２に記載の撥油性試験の結果が、２級以上であると好ましく、３級以上であるとより好ましい。１級以下であると、撥油性が不足してしまい、油汚れに対して極端に弱くなってしまう。なお、その基準は、撥油性２級は表面張力２９．６ｄｙｎｅ／ｃｍで汗油（オレイン酸）の３２ｄｙｎｅ／ｃｍより小さいので、２級以上の撥油性は最低必要となるためであり。３級以上であれば（２７．３ｄｙｎｅ／ｃｍ）大体の油性汚れに対し有効となるためである。一方で、７級以下であると好ましい。上記と同様に、撥油性の限界のため８級は困難である。【００７５】
さらに、上記染色後繊維素材が織物、編物、不織布やそれらの複合素材からなる布状のものである場合には、表面張力が３１．５ｄｙｎｅ／ｃｍ以下であると好ましく、２９．６ｄｙｎｅ／ｃｍ以下であるとより好ましい。３１．５ｄｙｎｅ／ｃｍを超えると、汗油の成分であるオレイン酸が付着しやすくなるためである。この値は、従来の綿、ポリエステル、ナイロンなどの繊維を加工せずにそのまま染色した際の表面張力よりも小さいために、染色後繊維素材に薬品による加工を行う際には、従来よりも薬品の使用量を削減しても、同等の加工効果を得ることができる。一方で、表面張力は撥油性７級以下であるので、２１．４ｄｙｎｅ／ｃｍ以上であると好ましい。【００７６】
なお、これらの撥水性、撥油性、表面張力の値は、この発明にかかる後染め用繊維素材を用いて通常の染色を行うと、容易に達成可能な値であり、いずれの値も満たしているとより好ましい。特に上記合成樹脂として、パーフルオロアルキル基を有するアクリレート樹脂や、パーフルオロアルキル基を有するアクリレート単位と親水性ビニルモノマー単位とを有する共重合樹脂を用いた場合には、表面張力を２９．６ｄｙｎｅ／ｃｍ以下にすることが容易にできる。これらのようなフッ素含有樹脂は、フィルム状であると表面張力は１０ｄｙｎｅ／ｃｍ程度となり、非常に高い撥油性を発揮するが、上記繊維素材と分子間結合した場合はそこまでの値とはならない。その分、親水性ビニルモノマーと共重合して、水溶性である性質により油成分を弾いて撥油性を高める効果を発揮させるとよい。なお、親水性ビニルモノマーを単独重合しても得られる樹脂の撥水性が１級程度にしかならないため、パーフルオロアルキル基を有するアクリレートとの共重合樹脂を用いると、これらの効果が相互に補完できて好ましい樹脂となる。【００７７】
上記染色後繊維素材について、ＪＩＳ  Ｌ  ０２１７  １０３に記載の方法により、洗濯を３０回行った後の上記撥水性は１級以上、５級以下であると好ましい。すなわち、洗濯を行っても撥水性の低下を抑制できると好ましい。同様の理由により、洗濯を３０回行った後の上記撥油性は、２級以上、かつ７級以下であると好ましい。【００７８】
なお、この発明にかかる後染め用繊維素材は、そのままでも撥水性、撥油性に優れているが、後染めを行った後にさらに撥水、撥油、堅牢度向上、制菌、制電、消臭などの加工などを行ってもよい。これらの加工時においても、上記合成樹脂と一体化しているために、繊維が傷みにくく、かつ上記の撥水性、撥油性、表面張力等の性質を保持しやすい。すなわち、上記の染色後繊維素材の洗濯前における撥水性、撥油性、表面張力の値を満たすと好ましい。【００７９】
このように、水酸基、アミノ基、アミド基、カルボキシル基、又はウレタン基の少なくともいずれかを含有する繊維素材に対して、その繊維素材の前記官能基と反応して前記繊維素材の染色性を向上させる合成樹脂を主成分とする樹脂溶液を含ませる処理加工を行うことで、洗濯後も繊維素材の撥水性、撥油性、表面張力が上記の条件を満たし、かつ、染色性が高く、洗濯耐久性も高い後染め用繊維素材を製造することができる。
【実施例】
【００８０】
以下、この発明を、実施例を挙げてより具体的に説明する。まず、以下の実施例中で行う試験方法について説明する。
・撥水性試験……ＪＩＳ  Ｌ  １０９２に記載のスプレー法により行う。
・撥油性試験……ＡＡＴＣＣ  １１８−２００２に記載の方法により行う。
・ウール混紡率試験……ＪＩＳ  Ｌ  １０３０に記載の５％水酸化ナトリウム法において、１００℃環境、１５分の条件で行う。
・染色濃度試験……Ｋ／Ｓ測定、光源Ｄ６５、反射率Ｒである（株）ミノルタ製分光測色計：ＳＰＥＣＴＲＯ  ＰＨＯＴＯＭＥＴＥＲ  ＣＭ−３７００ｄを用いて、（１−Ｒ）２／２Ｒ＝絶対値として、（絶対値Ａ）／（絶対値Ｓｔ）×１００＝Ｋ／Ｓを計算して算出した。
・摩擦堅牢度試験……ＪＩＳ  Ｌ  ０８４９に記載の方法により行った。
・洗濯耐久性試験……ＪＩＳ  Ｌ  ０２１７  １０３に記載の方法により行った。
・引裂き試験……ＪＩＳ  Ｌ  １０９６  生地の強度を測定する目的でベンジュラム法により行った。
・透湿性試験……ＪＩＳ  Ｌ  １０９９Ａ−１に記載の塩化カルシウム法により行う。
・吸水性試験……ＪＩＳ  Ｌ  １０９６に記載の水滴滴下法により行う。【００８１】
次に、用いる薬品について説明する。
＜合成樹脂＞
・パーフルオロアルキル基を有するアクリレート樹脂（合名会社マキロ製：ＳＭ−Ｃｕｂｅ  ＨＳ、固形分２０％）
・パーフルオロアルキル基を有するアクリレート単位と親水性ビニルモノマー単位を有する共重合樹脂（合名会社マキロ製：ＳＭ−Ｃｕｂｅ  ＳＳ、固形分２０％）
・シリコン樹脂（アミノシリコン、合名会社マキロ製：ＳＭ−Ｃｕｂｅ  ＪＮ、固形分２６％）
・シリコン樹脂（ジメチルシリコン、合名会社マキロ製：ＳＭ−Ｃｕｂｅ  ＪＮ−ＤＭ、固形分３８％）
・シリコン樹脂（エポキシシリコン、合名会社マキロ製：ＳＭ−Ｃｕｂｅ  ＪＮ−ＥＰ、固形分３６％）
・ポリエステル樹脂（日華化学（株）製：ナイスポールＰＲ−９９、固形分１０％）
・ポリエステル樹脂（明成化学工業（株）製：メイカフィニッシュＳＲＭ−６５）
・ポリウレタン樹脂（日華化学（株）製：エバファノールＨＡ−１０７Ｃ、固形分４０％）【００８２】
＜架橋剤＞
・芳香族系ブロックイソシアネート（合名会社マキロ製：ＳＭ−Ｃｕｂｅ  ＫＫ、固形分４０％）
・脂肪族系イソシアネート（合名会社マキロ製：ＳＭ−Ｃｕｂｅ  ＫＬ、固形分３５％）【００８３】
＜加工処理剤＞
・フィックス処理剤（日華化学（株）製：ネオフィックスＲ８００）
・リン系有機酸（日華化学（株）製：ネオプロトンＡＴＯ）
・酵素（洛東化成（株）製：ＰＡＳ６００）
・精練剤（日華化学（株）製：ピッチランＬ−１６０）
・過酸化水素（濃度３５重量％）
・水酸化ナトリウム（濃度４８重量％）
・劣化防止剤（日華化学（株）製：クロークスＣＷ−１）
・安定剤（日華化学（株）製：ネオレートＰＬＣ−７０００）
・浸透剤（日華化学（株）製：サンモールＢＨ−７５）
・酸化糊抜き剤（洛東化成（株）製：ラクトーゲンＬＳ）
・キレート剤（日華化学（株）製：ＨＮＣ−１００）【００８４】
（実施例１）
繊維素材として、大和紡績（株）製：綿１００％織物（タテ糸６０双糸、ヨコ糸６０双糸、ツイル織ベンタイル）に対し、精練・糊抜き・漂白を施した後、水酸化ナトリウムにてシルケット加工を行った。【００８５】
ここでは酸化糊抜き精練として精練及び糊抜きと、漂白とを連続的に行った。装置としては山東鉄工（株）製：連続毛焼き洗練漂白乾燥機を使用した。酸化糊抜き精練にあたっては、以下のような成分の混合水溶液に生地を連続浸漬し、反応塔にて９８℃の環境で３０分間スチーミングした。
・酸化糊抜き剤：ラクトーゲンＬＳ……２０ｇ／Ｌ
・水酸化ナトリウム水溶液（４８重量％）……４０ｇ／Ｌ
・精練剤：ピッチランＬ−１６０……３ｇ／Ｌ
・キレート剤：ＨＮＣ−１００……２ｇ／Ｌ【００８６】
また、漂白に当たっては以下のような成分の混合液に生地を連続浸漬し、反応塔にて９８℃の環境で４０分間スチーミングし、その後連続水洗し、乾燥を行った。
・過酸化水素……２０ｇ／Ｌ
・精練剤：ピッチランＬ−１６０……３ｇ／Ｌ
・安定剤：ネオレートＰＬＣ−７０００……５ｇ／Ｌ
・キレート剤：ＨＮＣ−１００……２ｇ／Ｌ
・水酸化ナトリウム……ｐＨ１１〜１２となるように投下【００８７】
次に、水酸化ナトリウム水溶液を用いて、浴温度２０〜３０℃を維持した状態で、比重濃度２４Ｂｅでシルケット加工を行った。【００８８】
さらに次に下記の構成からなる樹脂溶液を調製し、シルケット加工後の生地に付与した。
・ＳＭ−Ｃｕｂｅ  ＨＳ……１０重量部
・ＳＭ−Ｃｕｂｅ  ＳＳ……４重量部
・ＳＭ−Ｃｕｂｅ  ＪＮ……２重量部
・ＳＭ−Ｃｕｂｅ  ＫＫ……１重量部
・水……８３重量部【００８９】
この樹脂溶液の付与にはケミカルマングル付きテンター（京都機械（株）製：樹脂テンター）にてＰａｄ−Ｄｒｙ方式で行った。この際の樹脂溶液のピックアップ率は６５％で繊維素材に付与された。付与後を１３０℃の環境で１分かけて乾燥した後、ベーキング機（京都機械（株）製：樹脂加工機）にて１６０℃、４０秒の熱処理を行った。こうして得られた後染め用繊維素材を表地としてレインコートを縫製し、後染め用繊維素材からなる縫製品を得た。【００９０】
次に、この縫製品をワッシャータイプ常圧型染色機（（有）河合鉄工所製：常圧染色機）により、染料として住友化学（株）製：Ｓｕｍｉｆｉｘ  ＨＦ  Ｙｅｌｌｏｗ  ３Ｒ，Ｒｅｄ  ４Ｂ，Ｂｌｕｅ  ３Ｒ，Ｒｅｍａｚｏｌ  Ｂｌａｃｋ  Ｂ（ダイスター社製）を染める色に合わせた量を選択混合して用いて、８０℃の環境で１時間かけて染色し、８０℃の環境で３０分かけて洗浄を行い、フィックス処理剤を濃度１％ｏｗｆで４０℃の環境で２０分間かけてフィックス処理を行い、脱水後タンブラー乾燥機にて乾燥した。【００９１】
染色されたレインコートは染色性も良く、スレアタリもなく、自然なシボ感のあるものであった。このレインコートの染色前と染色後、及び５０回の洗濯後に行った、撥水性と撥油性の試験結果を表１に示す。【００９２】
【表１】
2008041570.tif 000003
【００９３】
このような染色を、上記の染料の混合率を変えて全１０色について行い、合計３００着の着色レインコートを得た。これらはいずれも染色後に撥水スプレーなどの後加工を行うことなく、市場に供給可能な撥水性を有していた。また、この３００着の内訳は、縫製パターン３種類、サイズは５種類計１５種類があり、染色指定色は１０色あり、いずれもバイオーダーにて、週単位にて染色加工依頼があったが、縫製会社から縫製品到着後、染色に費やした日数は２日間にて納入できた。【００９４】
これら１０色のレインコートについて、染色濃度を分光測色計により測定し、Ｋ／Ｓ値を求めた。その結果を表２に示す。【００９５】
【表２】
2008041570.tif 000004
【００９６】
（比較例１）
実施例１において、樹脂溶液を付与せず、乾燥、熱処理をしないこと以外は実施例１と同様の手順により、１０色のレインコートを得て、同様に染色濃度を測定し、Ｋ／Ｓ値を求めた。その結果を表２に示す。いずれの色においても、樹脂溶液を付与した後染め用繊維素材の方が、染色濃度が高くなった。【００９７】
（実施例２）
繊維素材として、綿ストレッチ織物（タテ綿１００双、ヨコ綿１６＋ポリウレタン７０Ｄ）を用い、実施例１と同様の手順で精練、糊抜き、漂白、シルケット加工を行い、下記の混合比である樹脂溶液を繊維素材に付与した。【００９８】
・ＳＭ−Ｃｕｂｅ  ＨＳ……６重量部
・ＳＭ−Ｃｕｂｅ  ＳＳ……４重量部
・ＳＭ−Ｃｕｂｅ  ＪＮ……２重量部
・ＳＭ−Ｃｕｂｅ  ＫＫ……１重量部
・水……８７重量部【００９９】
この樹脂溶液の付与には、ケミカルマングル付きテンターを用い、ピックアップ率６２％で繊維素材に付与された。これを１３０℃の環境で１分かけて乾燥した後、ベーキング機にて１５５℃、６０秒の熱処理を行った。こうして得られた後染め用繊維素材を用いて、婦人用レインコートを縫製し、後染め用繊維素材からなる縫製品を得た。【０１００】
このような婦人用レインコート２０００着分について、実施例１と同様の条件でカーキとベージュの２色に染色したところ、６日間で作業が完了した。いずれも色むら、色ぶれ、繊維の損傷は見られなかった。このレインコートの染色前と染色後、及び５０回の洗濯後に行った、撥水性、撥油性の試験結果を表３に示す。なお、表中「２／３級」とは、２級と３級の中間の値であることを示し、以下、同様の表記を用いる。【０１０１】
【表３】
2008041570.tif 000005
【０１０２】
（実施例３）
繊維素材として麻１００％織物（タテリネン１／２０、ヨコリネン１／２０、１００本×８０本、平織り、イタリア製）を用いて、実施例１と同様に精練、糊抜き、漂白、シルケット加工を行った後、下記の混合比である樹脂溶液を実施例１と同様にケミカルマングル付きテンターを用いて繊維素材に付与した。【０１０３】
・ＳＭ−Ｃｕｂｅ  ＨＳ……６重量部
・ＳＭ−Ｃｕｂｅ  ＳＳ……４重量部
・ＳＭ−Ｃｕｂｅ  ＪＮ……２重量部
・ＳＭ−Ｃｕｂｅ  ＫＫ……０．７５重量部
・水……８７．２５重量部【０１０４】
付与後に、実施例１と同様の条件で乾燥、熱処理を行い、得られた後染め用繊維素材を縫製してジャケットを作成した。縫製後、実施例１と同様の条件で染色を施し、フィックス処理を行った。このジャケットの染色前と染色後、及び５０回の洗濯後に行った、撥水性と撥油性の試験結果を表４に示す。【０１０５】
【表４】
2008041570.tif 000006
【０１０６】
（実施例４）
繊維素材として、テンセル（有機溶剤紡糸法により得られるセルロース繊維）１００％織物（タテテンセル２０、ヨコテンセル２０、１１０本×７０本、村松産業（株）製）を用いて、Ｐａｄ−Ｓｔｅａｍｅｒ方式にて酵素糊抜き、精練後、コールドバッチ法にて過酸化水素にて漂白を行った。【０１０７】
酵素糊抜き、精練にあたっては、具体的には、リン系有機酸としてネオプロトンＡＴＯを４０ｇ／Ｌ、酵素としてＰＡＳ６００を６０ｇ／Ｌ有する混合水溶液により、山東鉄工（株）製：水洗・乾燥機付きＰａｄ−Ｓｔｒｅａｍｅｒ機により、１００℃の環境で６０秒かけて処理を行った。また、コールドバッチ法は、具体的には、下記の組成からなる混合水溶液を用いて、自家製コールドバッチ装置にて、巻き上げ常温環境で８時間かけて処理をし、その後水洗、乾燥を行った。
・過酸化水素……１５ｇ／Ｌ
・水酸化ナトリウム……５ｇ／Ｌ
・安定剤：ネオレートＰＬＣ−７０００……２ｇ／Ｌ
・精練剤：ピッチランＬ−１６０……２ｇ／Ｌ【０１０８】
その後、実施例３と同様の樹脂溶液を、同様の方法で付与し、乾燥、熱処理を行った。【０１０９】
その後、（株）日阪製作所製高圧液流染色機にて、８５℃の条件で６０分間かけて、Ｒｅｍａｚｏｌ  Ｂｌａｃｋ  Ｂ  Ｌｉｑｕｉｄ染料（ダイスター社製）を用いて濃度３５％ｏｗｆで染色を行った。染色後、６０℃の条件で２０分間かけて洗浄を行い、実施例１と同様にフィックス処理を行った。染色後乾燥された生地はスレアタリ、白化、シワの発生がなく、従来のテンセルにないきれいな表面感、手持ち感であった。【０１１０】
得られた生地について、５０回の洗濯試験を行ったが、糸のフィブリル化は殆ど発生せず、上質の表面を維持していた。また、染色前と染色後、及び５０回の洗濯後における、撥水性、撥油性の試験結果を表５に示す。【０１１１】
【表５】
2008041570.tif 000007
【０１１２】
また、洗濯試験での色落ち、白化を評価するため、得られた生地の染色濃度を実施例１と同様に測定してＫ／Ｓ値を求めた。その結果を表６に示す。洗濯後もＫ／Ｓ値は低下せず、色合いを維持することができた。【０１１３】
【表６】
2008041570.tif 000008
【０１１４】
（比較例２）
実施例４において、樹脂溶液を付与しないこと以外は同様の条件で染色した生地について、同様にＫ／Ｓ値を求めた。その結果を表６に示す。実施例４と違って、洗濯後に洗濯前と比べて著しい色合いの低下が見られた。【０１１５】
（実施例５）
繊維素材として、綿／ウール交織（タテ綿４０、ヨコウール２０、６５本×４５本  カルゼ、中国製生地）に対し、下記の条件で糊抜き・精練、漂白を順に行った。【０１１６】
＜糊抜き・精練＞
・Ａ−８６０（リン系有機酸）……４重量部
・サンモールＢＨ−７５（浸透剤）……２重量部
・ＰＡＳ６００（酵素）……１０重量部
・ピッチランＬ−１６０（精練剤）……４重量部
上記の条件でＰａｄ−Ｓｔｅａｍｅｒ法にて６０秒間かけて処理した。【０１１７】
＜漂白＞
・過酸化水素（３５％）……１０重量部
・苛性ソーダ（４８％）……２重量部
・クロークスＣＷ−１（劣化防止剤）……１重量部
・ネオレートＰＬＣ−７０００（安定剤）……１重量部
・サンモールＢＨ−７５（浸透剤）……２重量部
・ラクトーゲンＬＳ（酸化糊抜き剤）……２重量部
上記の内容で、コールドブリーチ法にて常温環境で６時間かけ処理し、その後水洗、乾燥を行った。【０１１８】
上記の処理後、実施例３と同様の樹脂溶液を用い、同様の条件で繊維素材に付与し、乾燥、熱処理を行った。得られた後染め用繊維素材である生地に、実施例４と同様の染色を行った。乾燥後には、綿糸とウール糸の両方ともが反応性染料により同色に染色され、酸性染料によるシェーディング処理は不要であった。【０１１９】
この得られた生地について、染色前と染色後、及び３０回洗濯後における、撥水性及び撥油性の試験結果を表７に示す。【０１２０】
【表７】
2008041570.tif 000009
【０１２１】
また、上記の生地を得るまでの過程において、元の生地、糊抜き精練の後、漂白した後、樹脂溶液を付与しベーキングした後、染色後、３０回の洗濯後のそれぞれの状況で、ウールの損傷率を測定し、ウール混紡率（％）に換算した値を表８に示す。染色後、及び洗濯後でもウール混紡率の低下はほとんど見られず、繊維の損傷を防いでいることがわかった。【０１２２】
【表８】
2008041570.tif 000010
【０１２３】
（実施例６）
上記繊維素材として、それぞれ糸番手が１０／１、２０／１、４０／１、６０／２である綿１００％生糸（中国製又はタイ製）を用い、これらそれぞれに、カキノキ（株）製：ＫＨＳユニバーサルサイザ機にて下記の組成からなる樹脂溶液を付与した。なお、サイザ機の糸速度は２６０ｍ／分で、樹脂溶液の糸へのピックアップ率は４５−５５％であった。【０１２４】
・ＳＭ−Ｃｕｂｅ  ＨＳ……６重量部
・ＳＭ−Ｃｕｂｅ  ＳＳ……４重量部
・ＳＭ−Ｃｕｂｅ  ＪＮ……２重量部
・ＳＭ−Ｃｕｂｅ  ＫＫ……１重量部
・水……８７重量部【０１２５】
樹脂溶液を付与した後、糸をサイザ機に併設されている乾燥機にて乾燥後、スチームセット機（日空工業（株）製：ＳＢＲ−８）にて１３０℃の条件で４０分間かけて熱処理を行った。得られた４種類の糸をそれぞれチーズに巻き替え、チーズ染色機（日阪製作所（株）製）にて精練、漂白後、染色を行った。【０１２６】
精練は、濃度２ｇ／Ｌの浸透剤を用いて、浴比１：２０、８０℃の環境で２０分かけて行った。また漂白は、下記の成分比である混合水溶液により、浴比１：２０，９０℃の環境で４０分かけて行った。
・過酸化水素……５０ｇ／Ｌ
・水酸化ナトリウム……２０ｇ／Ｌ
・安定剤：ネオレートＰＬＣ−７０００……４ｇ／Ｌ
・精練剤：ピッチランＬ−１６０……２ｇ／Ｌ【０１２７】
染色の際の染料はＣｉｂａ社製Ｃｉｂａｃｒｏｎ  Ｙｅｌｌｏｗ  ＬＳ−Ｒ、Ｒｅｄ  ＬＳ−Ｂ、Ｂｌｕｅ  ＬＳ−３Ｒ  をそれぞれ１．５％ｏｗｆ、０．６％ｏｗｆ、０．４％ｏｗｆの濃度で配合して、浴比１：１５、染色温度８５℃にて１時間かけて染色を行った。【０１２８】
染色後、８０℃の水により４０分間かけてソーピングを行い、フィックス処理液を濃度２％ｏｗｆで４０℃の条件で２０分間かけてフィックス処理を行い、脱水後乾燥をした。以上により得られたそれぞれの糸の染色後の撥水性、撥油性を測定した結果を表９に示す。【０１２９】
【表９】
2008041570.tif 000011
【０１３０】
（比較例３）
実施例６において、樹脂溶液の付与、及びその後の乾燥と熱処理を行わないこと以外は同様に染色した４種類の糸について、実施例６と同様に撥水性、撥油性の試験を行った。その結果を表９に示す。【０１３１】
（実施例７）
実施例６で得られた、樹脂溶液を付与し、乾燥、熱処理した４種類の糸をそれぞれ用いて、編み立て機（福原（株）製：丸編み機）により連続編み加工を行い、液流染色機（日阪製作所（株）製：Ｃｉｒｃｕｌｅｒ機）により、下記の成分比である混合水溶液により精練、漂白を行った。
・過酸化水素……５０ｇ／Ｌ
・水酸化ナトリウム……２０ｇ／Ｌ
・安定剤：ネオレートＰＬＣ−７０００……４ｇ／Ｌ
・精練剤：ピッチランＬ−１６０……２ｇ／Ｌ【０１３２】
その後、同じ液流染色機により、Ｃｉｂａｃｒｏｎ  Ｂｌａｃｋ  ＬＳ−Ｎ染料（Ｃｉｂａ社製）を用いて、濃度８％ｏｗｆ、染色条件は浴比１：１５、染色温度８５℃にて１時間染色を行った。【０１３３】
その後ソーピングを行い、ネオフィックスＲ−８００を濃度２％ｏｗｆ、４０℃の条件で２０分間かけてフィックス処理を行った。乾燥後、染色された編地の撥水性、撥油性を求め表１０に記した。また、測色してＫ／Ｓ値を求めた結果も表１０に示す。【０１３４】
【表１０】
2008041570.tif 000012
【０１３５】
（比較例４）
実施例７において、樹脂溶液を付与していない４種類の糸をそれぞれ用いて、同様の手順により編地を得て、実施例７と同様に撥水性、撥油性、Ｋ／Ｓ値を求めた。その結果を表１０に示す。いずれの糸番手でも、樹脂溶液を付与していない糸を用いた比較例４よりも、樹脂溶液を付与した糸を用いた実施例７の方が、染色濃度が向上した。【０１３６】
（実施例８）
繊維素材としてポリエステル編み生地（７０Ｄ、（株）東レ製）を用い、炭酸ナトリウムが２ｇ／Ｌ、かつ精練剤が２ｇ／Ｌである混合水溶液により、（株）日阪製作所製液流染色機を用いて、浴比１：１５、８０℃の環境で２０分かけて精練を行い、その後乾燥した。【０１３７】
精練の後、下記の組成からなる樹脂溶液を生地に付与した。
・ＳＭ−Ｃｕｂｅ  ＨＳ……６重量部
・ＳＭ−Ｃｕｂｅ  ＳＳ……４重量部
・ＳＭ−Ｃｕｂｅ  ＪＮ……２重量部
・ＳＭ−Ｃｕｂｅ  ＫＫ……１重量部
・水……８７重量部【０１３８】
樹脂溶液の付与にはニット用ケミカルマングル付きピンテンター（京都機械（株）製）を用い、Ｐａｄ−Ｄｒｙ−Ｂａｋｅ法にて行った。樹脂溶液のピックアップ率は４８％で、ベーキングは１６０℃の条件で６０秒間かけて行った。こうして作られた後染め用繊維素材である後染め用ポリエステル編み生地を、（株）日阪製作所製：高圧液流染色機を用いて、浴比１：２０、１３０℃の条件で５０分間かけて染色を行い、その後８０℃の条件で２０分間かけて還元洗浄を施した。染料は、紀和化学工業（株）製：ＫＰ  Ｂｌａｃｋ  ＢＲＮ−ＳＦ  ２００を濃度７．５％ｏｗｆで使用した。染色後、Ｋ／Ｓ値、撥水性、撥油性、乾湿摩擦堅牢度（ＪＩＳ  Ｌ−０８４９  ＩＩＴｙｐｅによる。）を測定した。その結果を表１１に示す。【０１３９】
【表１１】
2008041570.tif 000013
【０１４０】
（比較例５）
実施例８において、樹脂溶液を付与せず、乾燥、ベーキングを行わないこと以外は実施例８と同様の手順により、染色した生地を得た。同様に測定に測定を行った結果を表１１に示す。【０１４１】
（結果）
実施例８の樹脂溶液による加工は、ポリエステルの高圧染色条件でも繊維素材から剥がれることなく、高い染色性を発揮させることができた。また、樹脂溶液を付与しなかった比較例５に比べて、付与した実施例８は染色後でも高い撥水性と撥油性を発揮し、摩擦堅牢度も、染色後に別途撥水加工等を行う場合に比べて低下を抑制でき、撥油性が特に高く油汚れに強いポリエステル素材となった。【０１４２】
（実施例９）
繊維素材として、中国製綿１００％織物（タテ綿６０、ヨコ綿６０、サテン）に対し、実施例１と同様の手順で精練、糊抜き、漂白、シルケット加工を行い、下記の混合比である樹脂溶液を繊維素材に付与した。
・エバファノール  ＨＡ１０７  Ｃ……５重量部
・ＳＭ−Ｃｕｂｅ  ＫＫ……１重量部
・ＳＭ−Ｃｕｂｅ  ＪＮ−ＤＭ……４重量部
・水……９０重量部【０１４３】
この樹脂溶液の付与には、ケミカルマングル付きテンター（実施例１と同じ。）を用い、ピックアップ率６０％で繊維素材に付与された。これを１２０℃の環境で１分かけて乾燥した後、下記の混合比である樹脂溶液を繊維素材に付与した。
・ＳＭ−Ｃｕｂｅ  ＨＳ……６重量部
・ＳＭ−Ｃｕｂｅ  ＳＳ……４重量部
・ＳＭ−Ｃｕｂｅ  ＫＫ……１重量部
・水……８９重量部【０１４４】
この樹脂溶液の付与には、ケミカルマングル付きテンター（同上）を用い、ピックアップ率５５％で繊維素材に付与された。これを１２０℃の環境で１分かけて乾燥した後、ベーキング機（実施例１と同じ。）にて１６０℃、６０秒の熱処理を行った。【０１４５】
こうして得られた後染め用繊維素材を（株）日阪製作所製、液流染色機にて、６５℃の条件で６０分間かけて、Ｒｅｍａｚｏｌ  Ｂｌａｃｋ  Ｂ  Ｌｉｑｕｉｄ染料（ダイスター社製）を用いて濃度２５％ｏｗｆで染色を行った。【０１４６】
染色後、６０℃の条件で２０分かけて洗浄を行い、実施例１と同様にフィックス処理後乾燥を行った。この得られた生地について、染色前、染色後、及び５０回洗濯後における撥水性、撥油性の試験結果を表１２に示す。得られた繊維素材を染色した繊維素材はウレタン樹脂独特の風合いを維持したものとなった。【０１４７】
【表１２】
2008041570.tif 000014
【０１４８】
（比較例６）
実施例９において、繊維素材に樹脂溶液を付与しなかったものについて、同様の測定を行った結果を表１２に示す。この比較例６と比べて、実施例９は、染色性が低下せず、撥水性、撥油性が高いものであることがわかった。【０１４９】
（実施例１０）
繊維素材として、綿１００％織物（タテ綿８０、ヨコ綿８０、２００本ｘ１７０本ツイル）を用い実施例１と同様な手順で精練、糊抜き、漂白、シルケット加工を行い、下記の混合比でなる樹脂溶液を繊維素材に付与した。
・ＳＭ−Ｃｕｂｅ  ＨＳ……６重量部
・ＳＭ−Ｃｕｂｅ  ＳＳ……４重量部
・ＳＭ−Ｃｕｂｅ  ＪＮ−ＥＰ……３重量部
・ＳＭ−Ｃｕｂｅ  ＫＫ……１重量部
・水……８６重量部【０１５０】
この樹脂溶液の付与は、実施例９と同様の手順及び装置により行った。続いて、得られた後染め用繊維素材である生地に、実施例９と同様の染色を行った。染色された繊維素材は風合いが柔軟で、スレアタリがなく、均一な染色がなされていた。この得られた生地について、染色前、染色後の撥水性、撥油性及び生地強度を引裂き試験にて測定した試験結果を表１３に示す。【０１５１】
【表１３】
2008041570.tif 000015
【０１５２】
（比較例７）
実施例１０において、繊維素材に樹脂溶液を付与しなかったものについて、同様の測定を行った結果を表１３に示す。この比較例７と比べて、実施例１０の繊維素材は、染色前、及び染色後のどちらも引裂き強度が大きく改善された。【０１５３】
（実施例１１）
繊維素材として、綿１００％織物（タテ綿５０、ヨコ綿４０，１２０本ｘ１１０本平織物）を用い、実施例１と同様な手順で精練、糊抜き、漂白、シルケット加工を行い、下記混合比である樹脂溶液を繊維素材に付与した。
・ナイスポールＰＲ−９９……５重量部
・ＳＭ−Ｃｕｂｅ  ＪＮ−ＤＭ……３重量部
・ＳＭ−Ｃｕｂｅ  ＫＫ……１重量部
・水……９１重量部【０１５４】
この樹脂溶液の付与には、ケミカルマングル付きテンターを用い、ピックアップ率６５％で繊維素材に付与された。これを１２０℃の環境で１分かけて乾燥した。その後下記混合比からなる樹脂溶液を繊維素材に付与した。
・ＳＭ−Ｃｕｂｅ  ＨＳ……６重量部
・ＳＭ−Ｃｕｂｅ  ＳＳ……４重量部
・ＳＭ−Ｃｕｂｅ  ＫＫ……１重量部
・水……８９重量部【０１５５】
この樹脂溶液の付与は、実施例９と同様の手順及び装置により行った。続いて、得られた後染め用繊維素材に、実施例９と同様な染色を行った。染色乾燥された繊維素材は、染色性が良好で、かつスレアタリがなく、ポリエステル樹脂独特の風合いが保たれており、撥水性、撥油性も良好であった。更に生地の強度低下もなかった。この得られた生地について染色前、染色後の撥水性、撥油性、及び生地強度を測定した結果を表１４に示す。【０１５６】
【表１４】
2008041570.tif 000016
【０１５７】
（比較例８）
実施例１１において、繊維素材に樹脂溶液を付与しなかったものについて、同様の測定を行った結果を表１４に示す。この比較例８と比べて、実施例１１の繊維素材は、染色前、及び染色後のどちらにおいても、引裂き強度が大きく改善された。【０１５８】
（実施例１２）
繊維素材として、ジアセテート１００％織物（タテジアセ３０、ヨコジアセ３０、平織物、帝人（株）製）を用い、実施例４と同様の手順でＰａｄ−Ｓｔｅａｍｅｒ方式で精練を行い、下記混合比である樹脂溶液を繊維素材に付与した。
・ＳＭ−Ｃｕｂｅ  ＨＳ……６重量部
・ＳＭ−Ｃｕｂｅ  ＳＳ……３重量部
・ＳＭ−Ｃｕｂｅ  ＪＮ……２重量部
・ＳＭ−Ｃｕｂｅ  ＫＫ……１重量部
・水……８８重量部【０１５９】
この樹脂溶液の付与は、実施例９と同様の手順及び装置により行った。続いて、得られた後染め用繊維素材である生地を、（株）日阪製作所製液流染色機にて、８０℃の条件で６０分かけて、ｐＨを４．５に設定して、ダイスター社製：Ｄｉｓｐｅｒｓｅ  Ｂｌａｃｋ  Ｚを用いて濃度８％ｏｗｆで染色した。この得られた生地について、染色前及び染色後の撥水性及び撥油性と、Ｋ／Ｓ値とを測定した試験結果を表１５に示す。なお、Ｋ／Ｓ値は下記の比較例９の値を１００とした相対値で示す。【０１６０】
【表１５】
2008041570.tif 000017
【０１６１】
（比較例９）
実施例１２において、繊維素材に樹脂溶液を付与しなかったものについて、同様の測定を行った結果を表１５に示す。この比較例９と比べて、実施例１２の繊維素材は、Ｋ／Ｓ値は僅かに小さいものの、染色前及び染色後のどちらにおいても撥水性、撥油性が高いものとなった。【０１６２】
（実施例１３）
繊維素材として、脂肪族ポリアミド系繊維である６−Ｎｙｌｏｎ１００％編み物（７０Ｄ、中国製）を用い、（株）辻井製作所製：Ｐａｄ−Ｄｒｙｅｒ試験機で下記混合比である樹脂溶液を繊維素材に付与した。
・ＳＭ−Ｃｕｂｅ  ＨＳ……６重量部
・ＳＭ−Ｃｕｂｅ  ＳＳ……４重量部
・ＳＭ−Ｃｕｂｅ  ＪＮ……２重量部
・ＳＭ−Ｃｕｂｅ  ＫＫ……１重量部
・水……８７重量部【０１６３】
ピックアップ率は５８％で、１２０℃の環境で６０秒間かけて乾燥を行った。次に、（株）島津製作所製ベーキング試験機を用いて、１７０℃の環境で４５秒かけてベーキングを行った。得られた後染め用繊維素材である、後染め用ナイロン編生地を、テキサム社製試験染色機を用い、浴比１：１５、１００℃の条件で５０分かけて染色を行った。染料はＥｒｉｏｎｙｌ  Ｂｌａｃｋ  ＡＭ−Ｒ（チバ・スペシャリティ・ケミカルズ社製）を濃度５％ｏｗｆで使用した。この得られた生地について、染色前及び染色後の撥水性及び撥油性と、Ｋ／Ｓ値とを測定した試験結果を表１６に示す。なお、Ｋ／Ｓ値は下記の比較例１０を１００とした相対値で示す。【０１６４】
【表１６】
2008041570.tif 000018
【０１６５】
（比較例１０）
実施例１３において、繊維素材に樹脂溶液を付与しなかったものについて、同様の測定を行った結果を表１６に示す。この比較例１０と比べて、実施例１３は撥油性が高いものとなり、高い染色濃度を得ることができた。【０１６６】
（実施例１４）
繊維素材として、ポリエステル織物（７０Ｄ、（株）東レ製）を用い、実施例８と同様の精練・乾燥を行い、その後、下記混合比である樹脂溶液を繊維素材に付与した。
・ＳＭ−Ｃｕｂｅ  ＨＳ……１０重量部
・ＳＭ−Ｃｕｂｅ  ＳＳ……４重量部
・ＳＭ−Ｃｕｂｅ  ＫＬ……１．５重量部
・水……８４．５重量部【０１６７】
樹脂溶液の付与には、実施例１と同じケミカルマングル付きテンターを用い、ピックアップ率５５％で繊維素材に付与された。これを１３０℃の環境で１分かけて乾燥した後、実施例１と同じベーキング機により１８０℃、６０秒の熱処理を行った。こうして得られた後染め用繊維素材であるポリエステル織物を、実施例８と同様の染色条件にて染色、還元洗浄を施した。染料は、日本化薬（株）製：ＫＰ  Ｂｌａｃｋ  ＢＲＮ−ＳＦ  ２００を濃度５％ｏｗｆにて使用した。染色後、Ｋ／Ｓ値、撥水性、透湿性を測定した。その結果を表１７に示す。なお、Ｋ／Ｓ値を相対値で表すと、比較例１１を１００とすると実施例１４は１０４．９となる。【０１６８】
【表１７】
2008041570.tif 000019
【０１６９】
（比較例１１）
実施例１４において、樹脂溶液を付与せず、乾燥、ベーキングを行わないこと以外は、実施例１４と同様の手順により染色した繊維素材を得た。同様に測定を行った結果を表１７に示す。【０１７０】
（結果）
実施例１４では、ポリエステル繊維素材の高圧染色条件下でも、合成樹脂が繊維素材から剥がれ落ちることなく、高い染色性を発揮することができた。また、撥水性が高く、かつ、透湿性も比較例１１よりも良好であった。【０１７１】
（実施例１５）
繊維素材として、ポリエステル複合織物（縦：ポリエステル、横：ポリエステル・綿の混紡、（株）東レ製）に対して、実施例１４と同様の加工を施し、撥水性、透湿性を測定した。その結果を表１８に示す。【０１７２】
【表１８】
2008041570.tif 000020
【０１７３】
（比較例１２）
実施例１５において、樹脂溶液を付与せず、乾燥、ベーキングを行わないこと以外は実施例１５と同様の手順により染色した繊維素材を得た。同様に測定を行った結果を表１８に示す。【０１７４】
（結果）
実施例１４と同様に、実施例１５でも、樹脂溶液を付与しないものよりも、高い撥水性を発揮するとともに、高い透湿性を両立させることができた。【０１７５】
（実施例１６〜１８）
繊維素材として、実施例１４と同じポリエステル織物を用い、同様の手順で精練、乾燥を行い、下記の表１９に記載の混合比からなるそれぞれの樹脂溶液を繊維素材に付与した。なお、表中、「ＳＳ」はＳＭ−Ｃｕｂｅ  ＳＳを、「ＫＬ」はＳＭ−Ｃｕｂｅ  ＫＬを、「ＳＲＭ−６５」はポリエステル樹脂溶液であるメイカフィニッシュＳＲＭ−６５を示す。それぞれの樹脂溶液の付与には（株）辻井製作所製、Ｐａｄ−Ｄｒｙｅｒ試験機を用い、ピックアップ率６０％で繊維素材に付与した。【０１７６】
【表１９】
2008041570.tif 000021
【０１７７】
１２０℃の環境で乾燥した後、（株）島津製作所製ベーキング試験機で１６０℃２分の熱処理を行った。こうして得られたそれぞれの後染め用繊維素材であるポリエステル織物を、試験用高圧染色機（ＴＥＸＡＭ社製）を用い、浴比１：１５にて１３０℃の条件で６０分掛けて、染料としてＫＰ  Ｂｌａｃｋ  ＢＲＮ−ＳＦを用いて濃度５％ｏｗｆで染色を行った。その後２０分掛けてアルカリ還元洗浄を施した。乾燥後に、それぞれの繊維素材の撥油性、吸水性、Ｋ／Ｓ値を測定した。それぞれの結果を表１９に示す。【０１７８】
（比較例１３）
実施例１６において、樹脂溶液を付与せず、乾燥、ベーキングを行わないこと以外は実施例１６と同様の手順により、染色した繊維素材を得て、同様の測定を行った。その結果を表１９に示す。【０１７９】
（結果）
吸水性ポリエステルであるＳＲＭ−６５が増加した実施例１８では、吸水性ポリエステルの含有量がより少ない実施例１７や全く含まない実施例１６及び比較例１３と比べて、吸水性が大きく向上した。このため、ポリエステル樹脂溶液であるＳＲＭ−６５の含有量を調整することにより、撥油性、吸水性を調整可能であることが分かった。また、ポリエステル繊維では従来撥油性及び吸水性を付与してもその後の後染めで低下し、後染め自体がうまくいかなかったものが、本願発明にかかる方法では、後染めにおける染色濃度を低下させることなく、また、後染めによって撥油性や吸水性が低下することなく行うことができた。【０１８０】
（実施例１９）
繊維素材として、マイクロデニールポリエステル不織布（（株）東レ製）を用い、下記に記載の混合比からなる樹脂溶液を繊維素材に付与した。樹脂溶液の付与には京都機械（株）製ケミカルマングル付きテンターを用い、ピックアップ率５５％で繊維素材に付与した。これを１２０℃の環境で２分かけて乾燥した後、同じテンターを用いて、１８０℃で２分間のベーキング処理を行った。【０１８１】
・ＳＭ−ＣＵＢＥ  ＨＳ……１０重量部
・ＳＭ−ＣＵＢＥ  ＳＳ……４重量部
・ＳＭ−ＣＵＢＥ  ＪＮ……２重量部
・ＳＭ−ＣＵＢＥ  ＫＫ……１重量部
・水……８３重量部【０１８２】
得られた後染め用繊維素材であるポリエステル不織布を、染色機として高圧ドラム染色機（ＴＥＸＡＭ社製：ＲＤ−８３０）を用い、染料として日本化薬（株）製ＫＰ  Ｂｌａｃｋ  ＢＲＮ−ＳＦ２００を濃度２５％ｏｗｆで用いて染色を行った。染色溶液は、染料分散剤（日華化学（株）製：サンソルトＲＭ３４０Ｅ）を１ｇ／Ｌ、酢酸を０．５ｇ／Ｌ、酢酸ナトリウムを１．２ｇ／Ｌ含む溶液とした。染色温度は１２０℃で６０分かけて行い、浴比は１：２０とした。【０１８３】
染色後、８０℃の水で２０分かけてソーピングを行い、それから、還元洗浄を行った。還元洗浄の溶液は、還元剤（明成化学（株）製：ＭＲＣパウダー）を７ｇ／Ｌ、洗剤（明成化学（株）製：ラッコールＳＴ−７００）を５ｇ／Ｌ、酢酸を５ｃｃ／Ｌ含むものであり、これを用いて、８０℃の条件で２０分間かけて洗浄した。【０１８４】
その後、ソーダ灰を２ｇ／Ｌ含む６０℃の溶液で１０分かけて中和処理を行い、６０℃の水で１０分間かけて湯洗いをし、最後に１２０℃の環境で２分間かけて乾燥処理を行った。こうして得られた染色後の繊維素材について、撥水性及び發油性を測定した。その結果を表２０に示す（表中「Ｌ−０」と示す。）。また、さらに染色後の繊維素材について、ＪＩＳ  Ｌ−０２１７  １０３法の洗濯条件で２０回洗濯耐久性試験を行い、その上で撥水性と發油性の評価を行った。その結果を合わせて表２０に示す（表中「Ｌ−２０」と示す。）。【０１８５】
【表２０】
2008041570.tif 000022
【０１８６】
（比較例１４）
実施例１９において、樹脂溶液を付与せず、乾燥及びベーキング処理を行わないこと以外は実施例１９と同様の手順により染色した素材を、染色後、撥水剤（明成化学（株）製：アサヒガードＡＧ９７０）を用いて撥水加工した後、実施例１９で用いたテンターにより、１０５℃で２分間かけて乾燥させた。その後、実施例１９と同様の条件で、洗濯耐久性試験前後の撥水性及び發油性の値を測定した。その結果を表２０に示す。【０１８７】
（結果）
従来の染色後の撥水加工方法による比較例１４では、洗濯耐久性がほとんど発揮されず、洗濯後の撥水性及び發油性はほとんど無くなってしまった。しかしこの発明にかかる樹脂溶液で加工した後染め用繊維素材である実施例１９では、洗濯耐久試験後も發油性及び撥水性がほとんど低下しなかった。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
水酸基、アミノ基、アミド基、カルボキシル基、及びウレタン基のうち少なくとも１種の官能基を有する繊維素材を、その繊維素材の前記官能基と結合する官能基を有し前記繊維素材の染色性、撥水性、撥油性を向上させるパーフルオロアルキル基を有するアクリレート単位と親水性ビニルモノマー単位とからなる共重合樹脂を含む合成樹脂を主成分とし、上記繊維素材の官能基と上記合成樹脂の官能基とを架橋する架橋剤を含む樹脂水溶液に、ドラム染色機、ワッシャー型染色機、サイジング機、チーズ加工機、カセ加工機、拡布加工機、ウインス機、液流加工機、ロープ加工機、及びスラッシャー加工機のうちの少なくとも一つを用いて浸漬させて、乾燥処理を行い、前記合成樹脂の官能基と前記繊維素材の官能基とを前記架橋剤により架橋して前記合成樹脂の分子を前記繊維素材の分子と結合させた、後染め用繊維素材。
【請求項２】
上記乾燥処理の後で、スチームセット機を用いて加熱することで、前記架橋剤による架橋を起こさせて、上記合成樹脂の分子と上記繊維素材の分子とを結合させた、請求項１に記載の後染め用繊維素材。
【請求項３】
上記乾燥処理の後で、ベーキングにより加熱することで、前記架橋剤による架橋を起こさせて、上記合成樹脂の分子と上記繊維素材の分子とを結合させた、請求項１に記載の後染め用繊維素材。
【請求項４】
形状が、綿、スライバー、フィラメント糸、紡績糸、縫製糸、又はこれらからなる、織物、編み物、若しくは不織布、又はこれらからなる縫製品である、請求項１乃至３のいずれか１項に記載の後染め用繊維素材。
【請求項５】
上記繊維素材が、紙繊維、竹繊維、綿、麻、レーヨン、有機溶剤紡糸法により得られるセルロース繊維、銅アンモニアレーヨン、シルク、ウール、ポリエステル、脂肪族ポリアミド系繊維、芳香族ポリアミド系繊維、ポリウレタン、ジアセテート、トリアセテート、又はこれらを複数用いた複合繊維からなる、請求項１乃至４のいずれか１項に記載の後染め用繊維素材。
【請求項６】
上記合成樹脂が、パーフルオロアルキル基を有するアクリレート樹脂、ポリエステル樹脂、シリコン樹脂、ウレタン樹脂の少なくとも１種を含む、請求項１乃至５のいずれか１項に記載の後染め用繊維素材。
【請求項７】
上記架橋剤が、複数のイソシアネート基又はウレタン基を有するイソシアネート系化合物である、請求項１乃至６のいずれか１項に記載の後染め用繊維素材。
【請求項８】
後染めに用いる染料として、反応性染料、直接性染料、酸性染料、分散染料、及び建染め染料のいずれも使用可能であり、染色にあたって液流染色機、ウインス染色機、チーズ加工機、カセ加工機、ドラム染色機、ジッカー染色機、パッドバッチ染色機、ロープ加工機、スラッシャー加工機、常圧ワッシャー染色機、高圧ワッシャー染色機のいずれも使用可能である、請求項１乃至７のいずれか１項に記載の後染め用繊維素材。
【請求項９】
水酸基、アミノ基、アミド基、カルボキシル基、又はウレタン基の少なくともいずれかを含有する繊維素材を、その繊維素材の前記官能基と結合するパーフルオロアルキル基を有するアクリレート単位と親水性ビニルモノマー単位とからなる共重合樹脂を含み前記繊維素材の染色性を向上させる合成樹脂を主成分とし、上記繊維素材の官能基と上記合成樹脂の官能基とを架橋する架橋剤を含む樹脂水溶液に、ドラム染色機、ワッシャー型染色機、サイジング機、チーズ加工機、カセ加工機、拡布加工機、ウインス機、液流加工機、ロープ加工機、及びスラッシャー加工機のうちの少なくとも一つを用いて浸漬させて、乾燥処理を行い、スチームセット機またはベーキング機による加熱処理加工を行うことで前記合成樹脂のパーフルオロアルキル基と前記繊維素材の官能基とを前記架橋剤により架橋して前記合成樹脂の分子を前記繊維素材の分子と結合させて、後染め用繊維素材を得る、後染め用繊維素材の製造方法。
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
水酸基、アミノ基、アミド基、カルボキシル基、及びウレタン基のうち少なくとも１種の官能基を有する繊維素材を、その繊維素材の前記官能基と結合する官能基を有し前記繊維素材の染色性、撥水性、撥油性を向上させるパーフルオロアルキル基を有するアクリレート単位と親水性ビニルモノマー単位とからなる共重合樹脂を含む合成樹脂を主成分とし、上記繊維素材の官能基と上記合成樹脂の官能基とを架橋する架橋剤を０．０４重量％以上０．５重量％以下含む樹脂の水性分散液に浸漬させて、前記水性分散液を前記繊維素材の内部まで染みこませた後、５０℃以上２００℃以下で乾燥処理を行い、１３０℃以上２００℃以下で熱処理して前記合成樹脂の官能基と前記繊維素材の官能基とを前記架橋剤により架橋して前記合成樹脂の分子を前記繊維素材の分子と結合させ、前記合成樹脂を前記繊維素材と一体化させた、後染め用繊維素材。
【請求項２】
上記浸漬の際に、ドラム染色機、ワッシャー型加工機、サイジング機、チーズ加工機、カセ加工機、拡布加工機、ウインス機、液流加工機、ロープ加工機、及びスラッシャー加工機のうちの少なくとも一つを用いる請求項１に記載の後染め用繊維素材。
【請求項３】
上記乾燥処理の後で、スチームセット機を用いて又はベーキングにより加熱することで、前記架橋剤による架橋を起こさせて、上記合成樹脂の分子と上記繊維素材の分子とを結合させた、請求項１に記載の後染め用繊維素材。
【請求項４】
形状が、綿、スライバー、フィラメント糸、紡績糸、縫製糸、又はこれらからなる、織物、編み物、若しくは不織布、又はこれらからなる縫製品である、請求項１乃至３のいずれか１項に記載の後染め用繊維素材。
【請求項５】
上記繊維素材が、紙繊維、竹繊維、綿、麻、レーヨン、有機溶剤紡糸法により得られるセルロース繊維、銅アンモニアレーヨン、シルク、ウール、ポリエステル、脂肪族ポリアミド系繊維、芳香族ポリアミド系繊維、ポリウレタン、ジアセテート、トリアセテート、又はこれらを複数用いた複合繊維からなる、請求項１乃至４のいずれか１項に記載の後染め用繊維素材。
【請求項６】
上記合成樹脂が、パーフルオロアルキル基を有するアクリレート樹脂、ポリエステル樹脂、シリコン樹脂、ウレタン樹脂の少なくとも１種を含む、請求項１乃至５のいずれか１項に記載の後染め用繊維素材。
【請求項７】
上記架橋剤が、複数のイソシアネート基又はウレタン基を有するイソシアネート系化合物である、請求項１乃至６のいずれか１項に記載の後染め用繊維素材。
【請求項８】
後染めに用いる染料として、反応性染料、直接性染料、酸性染料、分散染料、及び建染め染料のいずれも使用可能であり、染色にあたって液流染色機、ウインス染色機、チーズ加工機、カセ加工機、ドラム染色機、ジッカー染色機、パッドバッチ染色機、ロープ加工機、スラッシャー加工機、常圧ワッシャー染色機、高圧ワッシャー染色機のいずれも使用可能である、請求項１乃至７のいずれか１項に記載の後染め用繊維素材。
【請求項９】
水酸基、アミノ基、アミド基、カルボキシル基、又はウレタン基の少なくともいずれかを含有する繊維素材を、その繊維素材の前記官能基と結合するパーフルオロアルキル基を有するアクリレート単位と親水性ビニルモノマー単位とからなる共重合樹脂を含み前記繊維素材の染色性を向上させる合成樹脂を主成分とし、上記繊維素材の官能基と上記合成樹脂の官能基とを架橋する架橋剤を０．０４重量％以上０．５重量％以下含む樹脂の水性分散液に浸漬させて、前記水性分散液を前記繊維素材の内部まで染みこませた後、乾燥処理を行い、１３０℃以上２００℃以下でスチームセット機またはベーキング機による加熱処理加工を行うことで前記合成樹脂のパーフルオロアルキル基と前記繊維素材の官能基とを前記架橋剤により架橋して前記合成樹脂の分子を前記繊維素材の分子と結合させ、前記合成樹脂を前記繊維素材と一体化させた後染め用繊維素材を得る、後染め用繊維素材の製造方法。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
水酸基、アミノ基、アミド基、カルボキシル基、及びウレタン基のうち少なくとも１種の官能基を有する繊維素材を、その繊維素材の前記官能基と結合する官能基を有し前記繊維素材の染色性、撥水性、撥油性を向上させるパーフルオロアルキル基を有するアクリレート単位と親水性ビニルモノマー単位とからなる共重合樹脂とシリコン樹脂とを含む合成樹脂を含み、共重合樹脂の含有量が０．６重量％以上６重量％以下であり、シリコン樹脂の含有量が０．０２６重量％以上４重量％以下であり、上記繊維素材の官能基と上記合成樹脂の官能基とを架橋する架橋剤を０．０４重量％以上０．５重量％以下含む樹脂の水性分散液に浸漬させて、前記水性分散液を前記繊維素材の内部まで染みこませた後、５０℃以上２００℃以下で乾燥処理を行い、１３０℃以上２００℃以下で熱処理して前記合成樹脂の官能基と前記繊維素材の官能基とを前記架橋剤により架橋して前記合成樹脂の分子を前記繊維素材の分子と結合させ、前記合成樹脂を前記繊維素材と一体化させた、後染め用繊維素材。
【請求項２】
上記浸漬の際に、ドラム染色機、ワッシャー型加工機、サイジング機、チーズ加工機、カセ加工機、拡布加工機、ウインス機、液流加工機、ロープ加工機、及びスラッシャー加工機のうちの少なくとも一つを用いる請求項１に記載の後染め用繊維素材。
【請求項３】
上記乾燥処理の後で、スチームセット機を用いて又はベーキングにより加熱することで、前記架橋剤による架橋を起こさせて、上記合成樹脂の分子と上記繊維素材の分子とを結合させた、請求項１に記載の後染め用繊維素材。
【請求項４】
形状が、綿、スライバー、フィラメント糸、紡績糸、縫製糸、又はこれらからなる、織物、編み物、若しくは不織布、又はこれらからなる縫製品である、請求項１乃至３のいずれか１項に記載の後染め用繊維素材。
【請求項５】
上記繊維素材が、紙繊維、竹繊維、綿、麻、レーヨン、有機溶剤紡糸法により得られるセルロース繊維、銅アンモニアレーヨン、シルク、ウール、ポリエステル、脂肪族ポリアミド系繊維、芳香族ポリアミド系繊維、ポリウレタン、ジアセテート、トリアセテート、又はこれらを複数用いた複合繊維からなる、請求項１乃至４のいずれか１項に記載の後染め用繊維素材。
【請求項６】
上記合成樹脂が、パーフルオロアルキル基を有するアクリレート樹脂、ポリエステル樹脂、ウレタン樹脂の少なくとも１種を含む、請求項１乃至５のいずれか１項に記載の後染め用繊維素材。
【請求項７】
上記架橋剤が、複数のイソシアネート基又はウレタン基を有するイソシアネート系化合物である、請求項１乃至６のいずれか１項に記載の後染め用繊維素材。
【請求項８】
後染めに用いる染料として、反応性染料、直接性染料、酸性染料、分散染料、及び建染め染料のいずれも使用可能であり、染色にあたって液流染色機、ウインス染色機、チーズ加工機、カセ加工機、ドラム染色機、ジッカー染色機、パッドバッチ染色機、ロープ加工機、スラッシャー加工機、常圧ワッシャー染色機、高圧ワッシャー染色機のいずれも使用可能である、請求項１乃至７のいずれか１項に記載の後染め用繊維素材。
【請求項９】
水酸基、アミノ基、アミド基、カルボキシル基、又はウレタン基の少なくともいずれかを含有する繊維素材を、その繊維素材の前記官能基と結合するパーフルオロアルキル基を有するアクリレート単位と親水性ビニルモノマー単位とからなる共重合樹脂とシリコン樹脂とを含み前記繊維素材の染色性を向上させ、かつ耐久柔軟効果を発揮させる合成樹脂を含み、共重合樹脂の含有量が０．６重量％以上６重量％以下であり、シリコン樹脂の含有量が０．０２６重量％以上４重量％以下であり、上記繊維素材の官能基と上記合成樹脂の官能基とを架橋する架橋剤を０．０４重量％以上０．５重量％以下含む樹脂の水性分散液に浸漬させて、前記水性分散液を前記繊維素材の内部まで染みこませた後、乾燥処理を行い、１３０℃以上２００℃以下でスチームセット機またはベーキング機による加熱処理加工を行うことで前記合成樹脂のパーフルオロアルキル基と前記繊維素材の官能基とを前記架橋剤により架橋して前記合成樹脂の分子を前記繊維素材の分子と結合させ、前記合成樹脂を前記繊維素材と一体化させた後染め用繊維素材を得る、後染め用繊維素材の製造方法。
【手続補正２】
【補正対象書類名】明細書
【補正対象項目名】０１６６
【補正方法】変更
【補正の内容】
【０１６６】
（参考例１）
繊維素材として、ポリエステル織物（７０Ｄ、（株）東レ製）を用い、実施例８と同様の精練・乾燥を行い、その後、下記混合比である樹脂溶液を繊維素材に付与した。
・ＳＭ−Ｃｕｂｅ  ＨＳ……１０重量部
・ＳＭ−Ｃｕｂｅ  ＳＳ……４重量部
・ＳＭ−Ｃｕｂｅ  ＫＬ……１．５重量部
・水……８４．５重量部
【手続補正３】
【補正対象書類名】明細書
【補正対象項目名】０１６７
【補正方法】変更
【補正の内容】
【０１６７】
樹脂溶液の付与には、実施例１と同じケミカルマングル付きテンターを用い、ピックアップ率５５％で繊維素材に付与された。これを１３０℃の環境で１分かけて乾燥した後、実施例１と同じベーキング機により１８０℃、６０秒の熱処理を行った。こうして得られた後染め用繊維素材であるポリエステル織物を、実施例８と同様の染色条件にて染色、還元洗浄を施した。染料は、日本化薬（株）製：ＫＰ  Ｂｌａｃｋ  ＢＲＮ−ＳＦ  ２００を濃度５％ｏｗｆにて使用した。染色後、Ｋ／Ｓ値、撥水性、透湿性を測定した。その結果を表１７に示す。なお、Ｋ／Ｓ値を相対値で表すと、比較例１１を１００とすると参考例１は１０４．９となる。
【手続補正４】
【補正対象書類名】明細書
【補正対象項目名】０１６８
【補正方法】変更
【補正の内容】
【０１６８】
【表１７】
2008041570.tif 000023
【手続補正５】
【補正対象書類名】明細書
【補正対象項目名】０１６９
【補正方法】変更
【補正の内容】
【０１６９】
（比較例１１）
参考例１において、樹脂溶液を付与せず、乾燥、ベーキングを行わないこと以外は、参考例１と同様の手順により染色した繊維素材を得た。同様に測定を行った結果を表１７に示す。
【手続補正６】
【補正対象書類名】明細書
【補正対象項目名】０１７０
【補正方法】変更
【補正の内容】
【０１７０】
（結果）
参考例１では、ポリエステル繊維素材の高圧染色条件下でも、合成樹脂が繊維素材から剥がれ落ちることなく、高い染色性を発揮することができた。また、撥水性が高く、かつ、透湿性も比較例１１よりも良好であった。
【手続補正７】
【補正対象書類名】明細書
【補正対象項目名】０１７１
【補正方法】変更
【補正の内容】
【０１７１】
（参考例２）
繊維素材として、ポリエステル複合織物（縦：ポリエステル、横：ポリエステル・綿の混紡、（株）東レ製）に対して、参考例１と同様の加工を施し、撥水性、透湿性を測定した。その結果を表１８に示す。
【手続補正８】
【補正対象書類名】明細書
【補正対象項目名】０１７２
【補正方法】変更
【補正の内容】
【０１７２】
【表１８】
2008041570.tif 000024
【手続補正９】
【補正対象書類名】明細書
【補正対象項目名】０１７３
【補正方法】変更
【補正の内容】
【０１７３】
（比較例１２）
参考例２において、樹脂溶液を付与せず、乾燥、ベーキングを行わないこと以外は参考例２と同様の手順により染色した繊維素材を得た。同様に測定を行った結果を表１８に示す。
【手続補正１０】
【補正対象書類名】明細書
【補正対象項目名】０１７４
【補正方法】変更
【補正の内容】
【０１７４】
（結果）
参考例１と同様に、参考例２でも、樹脂溶液を付与しないものよりも、高い撥水性を発揮するとともに、高い透湿性を両立させることができた。
【手続補正１１】
【補正対象書類名】明細書
【補正対象項目名】０１７５
【補正方法】変更
【補正の内容】
【０１７５】
（参考例３〜５）
繊維素材として、参考例１と同じポリエステル織物を用い、同様の手順で精練、乾燥を行い、下記の表１９に記載の混合比からなるそれぞれの樹脂溶液を繊維素材に付与した。なお、表中、「ＳＳ」はＳＭ−Ｃｕｂｅ  ＳＳを、「ＫＬ」はＳＭ−Ｃｕｂｅ  ＫＬを、「ＳＲＭ−６５」はポリエステル樹脂溶液であるメイカフィニッシュＳＲＭ−６５を示す。それぞれの樹脂溶液の付与には（株）辻井製作所製、Ｐａｄ−Ｄｒｙｅｒ試験機を用い、ピックアップ率６０％で繊維素材に付与した。
【手続補正１２】
【補正対象書類名】明細書
【補正対象項目名】０１７６
【補正方法】変更
【補正の内容】
【０１７６】
【表１９】
2008041570.tif 000025
【手続補正１３】
【補正対象書類名】明細書
【補正対象項目名】０１７８
【補正方法】変更
【補正の内容】
【０１７８】
（比較例１３）
参考例３において、樹脂溶液を付与せず、乾燥、ベーキングを行わないこと以外は参考例３と同様の手順により、染色した繊維素材を得て、同様の測定を行った。その結果を表１９に示す。
【手続補正１４】
【補正対象書類名】明細書
【補正対象項目名】０１７９
【補正方法】変更
【補正の内容】
【０１７９】
（結果）
吸水性ポリエステルであるＳＲＭ−６５が増加した参考例５では、吸水性ポリエステルの含有量がより少ない参考例４や全く含まない参考例３及び比較例１３と比べて、吸水性が大きく向上した。このため、ポリエステル樹脂溶液であるＳＲＭ−６５の含有量を調整することにより、撥油性、吸水性を調整可能であることが分かった。また、ポリエステル繊維では従来撥油性及び吸水性を付与してもその後の後染めで低下し、後染め自体がうまくいかなかったものが、本願発明にかかる方法では、後染めにおける染色濃度を低下させることなく、また、後染めによって撥油性や吸水性が低下することなく行うことができた。
【手続補正１５】
【補正対象書類名】明細書
【補正対象項目名】０１８０
【補正方法】変更
【補正の内容】
【０１８０】
（実施例１４）
繊維素材として、マイクロデニールポリエステル不織布（（株）東レ製）を用い、下記に記載の混合比からなる樹脂溶液を繊維素材に付与した。樹脂溶液の付与には京都機械（株）製ケミカルマングル付きテンターを用い、ピックアップ率５５％で繊維素材に付与した。これを１２０℃の環境で２分かけて乾燥した後、同じテンターを用いて、１８０℃で２分間のベーキング処理を行った。
【手続補正１６】
【補正対象書類名】明細書
【補正対象項目名】０１８５
【補正方法】変更
【補正の内容】
【０１８５】
【表２０】
2008041570.tif 000026
【手続補正１７】
【補正対象書類名】明細書
【補正対象項目名】０１８６
【補正方法】変更
【補正の内容】
【０１８６】
（比較例１４）
実施例１４において、樹脂溶液を付与せず、乾燥及びベーキング処理を行わないこと以外は実施例１４と同様の手順により染色した素材を、染色後、撥水剤（明成化学（株）製：アサヒガードＡＧ９７０）を用いて撥水加工した後、実施例１４で用いたテンターにより、１０５℃で２分間かけて乾燥させた。その後、実施例１４と同様の条件で、洗濯耐久性試験前後の撥水性及び發油性の値を測定した。その結果を表２０に示す。
【手続補正１８】
【補正対象書類名】明細書
【補正対象項目名】０１８７
【補正方法】変更
【補正の内容】
【０１８７】
（結果）
従来の染色後の撥水加工方法による比較例１４では、洗濯耐久性がほとんど発揮されず、洗濯後の撥水性及び發油性はほとんど無くなってしまった。しかしこの発明にかかる樹脂溶液で加工した後染め用繊維素材である実施例１４では、洗濯耐久試験後も發油性及び撥水性がほとんど低下しなかった。
【国際調査報告】
2008041570.tif 000027
2008041570.tif 000028
2008041570.tif 000029
2008041570.tif 000030